(57)【要約】【課題】目的とする色を呈し且つ光輝性に優れた画像が得られる光輝性有彩色トナーを提供する。【解決手段】光輝性顔料を含有する光輝性トナー粒子と、有彩色顔料を含有し光輝性顔料を含有しない非光輝性有彩色トナー粒子と、を含む光輝性有彩色トナー。【選択図】なし【特許請求の範囲】
【請求項１】
光輝性顔料を含有する光輝性トナー粒子と、
有彩色顔料を含有し光輝性顔料を含有しない非光輝性有彩色トナー粒子と、
を含む光輝性有彩色トナー。
【請求項２】
前記光輝性トナー粒子が扁平状であり、前記光輝性トナー粒子の扁平面における平均円形度が０．９０以上０．９５以下である、請求項１に記載の光輝性有彩色トナー。
【請求項３】
前記光輝性トナー粒子の扁平面における平均円形度が０．９１以上０．９４以下である、請求項２に記載の光輝性有彩色トナー。
【請求項４】
前記光輝性トナー粒子がさらに有彩色顔料を含有する、請求項１〜請求項３のいずれか１項に記載の光輝性有彩色トナー。
【請求項５】
前記非光輝性有彩色トナー粒子として、互いに異なる色を呈する前記非光輝性有彩色トナー粒子を複数種類含む、請求項１〜請求項４のいずれか１項に記載の光輝性有彩色トナー。
【請求項６】
前記非光輝性有彩色トナー粒子として、イエロートナー粒子、マゼンタトナー粒子及びシアントナー粒子からなる群から選ばれる少なくとも１種を含む、請求項１〜請求項５のいずれか１項に記載の光輝性有彩色トナー。
【請求項７】
チャージスペクトログラフ法により得られた前記光輝性トナー粒子の帯電分布の最大ピーク位置をＰ１とし、最大ピークの半値全幅をＷ１とし、
チャージスペクトログラフ法により得られた前記非光輝性有彩色トナー粒子の帯電分布の最大ピーク位置をＰ２とし、最大ピークの半値全幅をＷ２としたとき、
｜Ｐ１−Ｐ２｜が３ｍｍ以下であり、且つ、｜Ｗ１−Ｗ２｜が３ｍｍ以下である、請求項１〜請求項６のいずれか１項に記載の光輝性有彩色トナー。
【請求項８】
前記非光輝性有彩色トナー粒子が、コア粒子と前記コア粒子を被覆する被覆層とを有し、前記被覆層の平均厚が０．１５μｍ以上０．２５μｍ以下である、請求項１〜請求項７のいずれか１項に記載の光輝性有彩色トナー。
【請求項９】
前記光輝性トナー粒子が扁平状であり、前記光輝性トナー粒子の扁平面における平均円形度をＣ１とし、扁平面における平均円相当径をＤ１（μｍ）とし、
前記非光輝性有彩色トナー粒子の平均円形度をＣ２とし、平均円相当径をＤ２（μｍ）としたとき、下記の式１を満たす、請求項１〜請求項８のいずれか１項に記載の光輝性有彩色トナー。
式１：−０．０２＜（０．００８４×Ｄ１＋Ｃ１）−（０．００８４×Ｄ２＋Ｃ２）＜＋０．０２
【請求項１０】
さらに、無彩色顔料を含有し光輝性顔料を含有しない非光輝性無彩色トナー粒子を含む、請求項１〜請求項６のいずれか１項に記載の光輝性有彩色トナー。
【請求項１１】
チャージスペクトログラフ法により得られた前記光輝性トナー粒子の帯電分布の最大ピーク位置をＰ１とし、最大ピークの半値全幅をＷ１とし、
チャージスペクトログラフ法により得られた前記非光輝性有彩色トナー粒子及び前記非光輝性無彩色トナー粒子の全体の帯電分布の最大ピーク位置をＰ２とし、最大ピークの半値全幅をＷ２としたとき、
｜Ｐ１−Ｐ２｜が３ｍｍ以下であり、且つ、｜Ｗ１−Ｗ２｜が３ｍｍ以下である、請求項１０に記載の光輝性有彩色トナー。
【請求項１２】
前記非光輝性有彩色トナー粒子及び前記非光輝性無彩色トナー粒子が、コア粒子と前記コア粒子を被覆する被覆層とを有し、前記被覆層の平均厚が０．１５μｍ以上０．２５μｍ以下である、請求項１０又は請求項１１に記載の光輝性有彩色トナー。
【請求項１３】
前記光輝性トナー粒子が扁平状であり、前記光輝性トナー粒子の扁平面における平均円形度をＣ１とし、扁平面における平均円相当径をＤ１（μｍ）とし、
前記非光輝性有彩色トナー粒子及び前記非光輝性無彩色トナー粒子の全体の平均円形度をＣ２とし、平均円相当径をＤ２（μｍ）としたとき、下記の式１を満たす、請求項１０〜請求項１２のいずれか１項に記載の光輝性有彩色トナー。
式１：−０．０２＜（０．００８４×Ｄ１＋Ｃ１）−（０．００８４×Ｄ２＋Ｃ２）＜＋０．０２
【請求項１４】
全体の流動度が２０ｓｅｃ／５０ｇ以上４０ｓｅｃ／５０ｇ以下である、請求項１〜請求項１３のいずれか１項に記載の光輝性有彩色トナー。
【請求項１５】
全体の流動度が２５ｓｅｃ／５０ｇ以上３５ｓｅｃ／５０ｇ以下である、請求項１４に記載の光輝性有彩色トナー。
【請求項１６】
前記光輝性トナー粒子が、前記光輝性有彩色トナーに含まれるトナー粒子全体の６０個数％以上９８個数％以下を占める、請求項１〜請求項１５のいずれか１項に記載の光輝性有彩色トナー。
【請求項１７】
前記光輝性トナー粒子が、前記光輝性有彩色トナーに含まれるトナー粒子全体の７５個数％以上９５個数％以下を占める、請求項１６に記載の光輝性有彩色トナー。
【請求項１８】
請求項１〜請求項１７のいずれか１項に記載の光輝性有彩色トナーを含む静電荷像現像剤。
【請求項１９】
請求項１〜請求項１７のいずれか１項に記載の光輝性有彩色トナーを収容し、
画像形成装置に着脱されるトナーカートリッジ。
【請求項２０】
請求項１８に記載の静電荷像現像剤を収容し、前記静電荷像現像剤により、像保持体の表面に形成された静電荷像をトナー画像として現像する現像手段を備え、
画像形成装置に着脱されるプロセスカートリッジ。
【請求項２１】
像保持体と、
前記像保持体の表面を帯電する帯電手段と、
帯電した前記像保持体の表面に静電荷像を形成する静電荷像形成手段と、
請求項１８に記載の静電荷像現像剤を収容し、前記静電荷像現像剤により、前記像保持体の表面に形成された静電荷像をトナー画像として現像する現像手段と、
前記像保持体の表面に形成されたトナー画像を記録媒体の表面に転写する転写手段と、
前記記録媒体の表面に転写されたトナー画像を定着する定着手段と、
を備える画像形成装置。
【請求項２２】
像保持体の表面を帯電する帯電工程と、
帯電した前記像保持体の表面に静電荷像を形成する静電荷像形成工程と、
請求項１８に記載の静電荷像現像剤により、前記像保持体の表面に形成された静電荷像をトナー画像として現像する現像工程と、
前記像保持体の表面に形成されたトナー画像を記録媒体の表面に転写する転写工程と、
前記記録媒体の表面に転写されたトナー画像を定着する定着工程と、
を有する画像形成方法。
【発明の詳細な説明】
【技術分野】
【０００１】
本発明は、光輝性有彩色トナー、静電荷像現像剤、トナーカートリッジ、プロセスカートリッジ、画像形成装置、及び画像形成方法に関する。
【背景技術】
【０００２】
電子写真方式の画像形成は、一般的に、イエロー、マゼンタ、シアン及びブラックの４色のトナーを用いて色を再現する。また、金属光沢を有する画像の形成に、光輝性トナーが用いられている。
特許文献１には、光輝性顔料を含む光輝性トナーと、着色剤を含む少なくとも一種の有色トナーと、を有するトナーセットが開示されている。
特許文献２には、光輝性顔料を少なくとも含む第一の光輝性トナーと、光輝性顔料を少なくとも含み、第一の光輝性トナーとは異なる色を呈する第二の光輝性トナーと、を少なくとも有するトナーセットが開示されている。
【先行技術文献】
【特許文献】
【０００３】
【特許文献１】特開２０１４−１３４６３６号公報
【特許文献２】特開２０１４−０２１３００号公報
【発明の概要】
【発明が解決しようとする課題】
【０００４】
本開示は、光輝性トナーと非光輝性有彩色トナーとのセット又は異なる色を呈する複数の光輝性トナーのセットに比べて、目的とする色を呈し且つ光輝性に優れた画像が得られる光輝性有彩色トナーを提供することを課題とする。
【課題を解決するための手段】
【０００５】
前記課題を解決するための具体的手段には、下記の態様が含まれる。
【０００６】
［１］
光輝性顔料を含有する光輝性トナー粒子と、
有彩色顔料を含有し光輝性顔料を含有しない非光輝性有彩色トナー粒子と、
を含む光輝性有彩色トナー。
【０００７】
［２］
前記光輝性トナー粒子が扁平状であり、前記光輝性トナー粒子の扁平面における平均円形度が０．９０以上０．９５以下である、［１］に記載の光輝性有彩色トナー。
【０００８】
［３］
前記光輝性トナー粒子の扁平面における平均円形度が０．９１以上０．９４以下である［２］に記載の光輝性有彩色トナー。
【０００９】
［４］
前記光輝性トナー粒子がさらに有彩色顔料を含有する、［１］〜［３］のいずれか１項に記載の光輝性有彩色トナー。
【００１０】
［５］
前記非光輝性有彩色トナー粒子として、互いに異なる色を呈する前記非光輝性有彩色トナー粒子を複数種類含む、［１］〜［４］のいずれか１項に記載の光輝性有彩色トナー。
【００１１】
［６］
前記非光輝性有彩色トナー粒子として、イエロートナー粒子、マゼンタトナー粒子及びシアントナー粒子からなる群から選ばれる少なくとも１種を含む、［１］〜［５］のいずれか１項に記載の光輝性有彩色トナー。
【００１２】
［７］
チャージスペクトログラフ法により得られた前記光輝性トナー粒子の帯電分布の最大ピーク位置をＰ１とし、最大ピークの半値全幅をＷ１とし、
チャージスペクトログラフ法により得られた前記非光輝性有彩色トナー粒子の帯電分布の最大ピーク位置をＰ２とし、最大ピークの半値全幅をＷ２としたとき、
｜Ｐ１−Ｐ２｜が３ｍｍ以下であり、且つ、｜Ｗ１−Ｗ２｜が３ｍｍ以下である、［１］〜［６］のいずれか１項に記載の光輝性有彩色トナー。
【００１３】
［８］
前記非光輝性有彩色トナー粒子が、コア粒子と前記コア粒子を被覆する被覆層とを有し、前記被覆層の平均厚が０．１５μｍ以上０．２５μｍ以下である、［１］〜［７］のいずれか１項に記載の光輝性有彩色トナー。
【００１４】
［９］
前記光輝性トナー粒子が扁平状であり、前記光輝性トナー粒子の扁平面における平均円形度をＣ１とし、扁平面における平均円相当径をＤ１（μｍ）とし、
前記非光輝性有彩色トナー粒子の平均円形度をＣ２とし、平均円相当径をＤ２（μｍ）としたとき、下記の式１を満たす、［１］〜［８］のいずれか１項に記載の光輝性有彩色トナー。
式１：−０．０２＜（０．００８４×Ｄ１＋Ｃ１）−（０．００８４×Ｄ２＋Ｃ２）＜＋０．０２
【００１５】
［１０］
さらに、無彩色顔料を含有し光輝性顔料を含有しない非光輝性無彩色トナー粒子を含む、［１］〜［６］のいずれか１項に記載の光輝性有彩色トナー。
【００１６】
［１１］
チャージスペクトログラフ法により得られた前記光輝性トナー粒子の帯電分布の最大ピーク位置をＰ１とし、最大ピークの半値全幅をＷ１とし、
チャージスペクトログラフ法により得られた前記非光輝性有彩色トナー粒子及び前記非光輝性無彩色トナー粒子の全体の帯電分布の最大ピーク位置をＰ２とし、最大ピークの半値全幅をＷ２としたとき、
｜Ｐ１−Ｐ２｜が３ｍｍ以下であり、且つ、｜Ｗ１−Ｗ２｜が３ｍｍ以下である、［１０］に記載の光輝性有彩色トナー。
【００１７】
［１２］
前記非光輝性有彩色トナー粒子及び前記非光輝性無彩色トナー粒子が、コア粒子と前記コア粒子を被覆する被覆層とを有し、前記被覆層の平均厚が０．１５μｍ以上０．２５μｍ以下である、［１０］又は［１１］に記載の光輝性有彩色トナー。
【００１８】
［１３］
前記光輝性トナー粒子が扁平状であり、前記光輝性トナー粒子の扁平面における平均円形度をＣ１とし、扁平面における平均円相当径をＤ１（μｍ）とし、
前記非光輝性有彩色トナー粒子及び前記非光輝性無彩色トナー粒子の全体の平均円形度をＣ２とし、平均円相当径をＤ２（μｍ）としたとき、下記の式１を満たす、［１０］〜［１２］のいずれか１項に記載の光輝性有彩色トナー。
式１：−０．０２＜（０．００８４×Ｄ１＋Ｃ１）−（０．００８４×Ｄ２＋Ｃ２）＜＋０．０２
【００１９】
［１４］
全体の流動度が２０ｓｅｃ／５０ｇ以上４０ｓｅｃ／５０ｇ以下である、［１］〜［１３］のいずれか１項に記載の光輝性有彩色トナー。
【００２０】
［１５］
全体の流動度が２５ｓｅｃ／５０ｇ以上３５ｓｅｃ／５０ｇ以下である、［１４］に記載の光輝性有彩色トナー。
【００２１】
［１６］
前記光輝性トナー粒子が、前記光輝性有彩色トナーに含まれるトナー粒子全体の６０個数％以上９８個数％以下を占める、［１］〜［１５］のいずれか１項に記載の光輝性有彩色トナー。
【００２２】
［１７］
前記光輝性トナー粒子が、前記光輝性有彩色トナーに含まれるトナー粒子全体の７５個数％以上９５個数％以下を占める、［１６］に記載の光輝性有彩色トナー。
【００２３】
［１８］
［１］〜［１７］のいずれか１項に記載の光輝性有彩色トナーを含む静電荷像現像剤。
【００２４】
［１９］
［１］〜［１７］のいずれか１項に記載の光輝性有彩色トナーを収容し、
画像形成装置に着脱されるトナーカートリッジ。
【００２５】
［２０］
［１８］に記載の静電荷像現像剤を収容し、前記静電荷像現像剤により、像保持体の表面に形成された静電荷像をトナー画像として現像する現像手段を備え、
画像形成装置に着脱されるプロセスカートリッジ。
【００２６】
［２１］
像保持体と、
前記像保持体の表面を帯電する帯電手段と、
帯電した前記像保持体の表面に静電荷像を形成する静電荷像形成手段と、
［１８］に記載の静電荷像現像剤を収容し、前記静電荷像現像剤により、前記像保持体の表面に形成された静電荷像をトナー画像として現像する現像手段と、
前記像保持体の表面に形成されたトナー画像を記録媒体の表面に転写する転写手段と、
前記記録媒体の表面に転写されたトナー画像を定着する定着手段と、
を備える画像形成装置。
【００２７】
［２２］
像保持体の表面を帯電する帯電工程と、
帯電した前記像保持体の表面に静電荷像を形成する静電荷像形成工程と、
［１８］に記載の静電荷像現像剤により、前記像保持体の表面に形成された静電荷像をトナー画像として現像する現像工程と、
前記像保持体の表面に形成されたトナー画像を記録媒体の表面に転写する転写工程と、
前記記録媒体の表面に転写されたトナー画像を定着する定着工程と、
を有する画像形成方法。
【発明の効果】
【００２８】
［１］、［４］〜［６］又は［１０］に係る発明によれば、光輝性トナーと非光輝性有彩色トナーとのセット又は異なる色を呈する複数の光輝性トナーのセットに比べて、目的とする色を呈し且つ光輝性に優れた画像が得られる光輝性有彩色トナーが提供される。
【００２９】
［２］又は［３］に係る発明によれば、光輝性トナー粒子の扁平面における平均円形度が０．９０未満である場合に比べて、目的とする色を呈し且つ光輝性に優れた画像が得られる光輝性有彩色トナーが提供される。
【００３０】
［７］又は［１１］に係る発明によれば、前記Ｐ１と前記Ｐ２との差が３ｍｍ超、又は、前記Ｗ１と前記Ｗ２との差が３ｍｍ超である場合に比べて、目的とする色を呈し且つ光輝性に優れた画像が得られる光輝性有彩色トナーが提供される。
【００３１】
［８］又は［１２］に係る発明によれば、前記被覆層の平均厚が０．１５μｍ未満である場合に比べて、目的とする色を呈し且つ光輝性に優れた画像が得られる光輝性有彩色トナーが提供される。
【００３２】
［９］又は［１３］に係る発明によれば、式１を満たさない場合に比べて、目的とする色を呈し且つ光輝性に優れた画像が得られる光輝性有彩色トナーが提供される。
【００３３】
［１４］又は［１５］に係る発明によれば、流動度が４０ｓｅｃ／５０ｇを超える場合に比べて、目的とする色を呈し且つ光輝性に優れた画像が得られる光輝性有彩色トナーが提供される。
【００３４】
［１６］又は［１７］に係る発明によれば、光輝性トナー粒子が６０個数％未満である場合に比べて、光輝性に優れた画像が得られる光輝性有彩色トナーが提供される。
【００３５】
［１８］に係る発明によれば、光輝性現像剤と非光輝性有彩色現像剤とのセット又は異なる色を呈する複数の光輝性現像剤のセットに比べて、目的とする色を呈し且つ光輝性に優れた画像が得られる静電荷像現像剤が提供される。
【００３６】
［１９］に係る発明によれば、光輝性トナーと非光輝性有彩色トナーとのセット又は異なる色を呈する複数の光輝性トナーのセットを収容したトナーカートリッジセットに比べて、目的とする色を呈し且つ光輝性に優れた画像が得られるトナーカートリッジが提供される。
【００３７】
［２０］に係る発明によれば、光輝性現像剤と非光輝性有彩色現像剤とのセット又は異なる色を呈する複数の光輝性現像剤のセットを収容したプロセスカートリッジに比べて、目的とする色を呈し且つ光輝性に優れた画像が得られるプロセスカートリッジが提供される。
【００３８】
［２１］又は［２２］に係る発明によれば、光輝性現像剤と非光輝性有彩色現像剤とのセット又は異なる色を呈する複数の光輝性現像剤のセットを用いる場合に比べて、目的とする色を呈し且つ光輝性に優れた画像が得られる画像形成装置又は画像形成方法が提供される。
【図面の簡単な説明】
【００３９】
【図１Ａ】光輝性トナーと非光輝性有彩色トナーとのセットを用いた場合における、画像の形成、転写及び定着の流れの一例を模式的に示した図である。
【図１Ｂ】異なる色を呈する２種類の光輝性トナーのセットを用いた場合における、画像の形成、転写及び定着の流れの一例を模式的に示した図である。
【図１Ｃ】光輝性トナー粒子と非光輝性有彩色トナー粒子とを含むトナーを用いた場合における、画像の形成、転写及び定着の流れの一例を模式的に示した図である。
【図２】チャージスペクトログラフ法の装置を模式的に示した図である。
【図３】乾式粒子複合化装置による樹脂の付着を行う前後における光輝性トナー粒子の扁平面の断面を模式的に示した図である。
【図４】本実施形態に係る画像形成装置の一例を示す概略構成図である。
【図５】本実施形態に係るプロセスカートリッジの一例を示す概略構成図である。
【発明を実施するための形態】
【００４０】
以下に、発明の実施形態を説明する。これらの説明及び実施例は実施形態を例示するものであり、発明の範囲を制限するものではない。
【００４１】
本開示において組成物中の各成分の量について言及する場合、組成物中に各成分に該当する物質が複数種存在する場合には、特に断らない限り、組成物中に存在する当該複数種の物質の合計量を意味する。
【００４２】
本開示において「〜」を用いて示された数値範囲は、「〜」の前後に記載される数値をそれぞれ最小値及び最大値として含む範囲を示す。
【００４３】
本開示において「工程」との語は、独立した工程だけでなく、他の工程と明確に区別できない場合であってもその工程の所期の目的が達成されれば、本用語に含まれる。
【００４４】
本開示において、「静電荷像現像剤」を単に「現像剤」ともいう。
【００４５】
＜光輝性有彩色トナー＞
本実施形態に係る光輝性有彩色トナーは、少なくとも、光輝性顔料を含有する光輝性トナー粒子と、有彩色顔料を含有し光輝性顔料を含有しない非光輝性有彩色トナー粒子とを含み、少なくとも光輝性トナー粒子と非光輝性有彩色トナー粒子とが混じり合ったトナーである。本実施形態において「有彩色」とは、色相、明度及び彩度をあわせ持つ色であり、無彩色以外の色である。
【００４６】
本実施形態に係る光輝性有彩色トナーは、目的とする光輝性有彩色を再現するように、光輝性トナー粒子と非光輝性有彩色トナー粒子とを組み合せる。
【００４７】
本実施形態に係る光輝性有彩色トナーによれば、光輝性トナーと非光輝性有彩色トナーとのセット又は異なる色を呈する複数の光輝性トナーのセットに比べて、目的とする色を呈し且つ光輝性に優れた画像が得られる。本効果が奏される推定機構を、図１Ａ〜図１Ｃを参照しながら説明する。
【００４８】
光輝性トナーと非光輝性有彩色トナーとのセット及び異なる色を呈する複数の光輝性トナーのセット（以下、「トナーセット」と総称する。）は、目的とする色を作るために、中間転写体上又は記録媒体上に、複数種類のトナーを積層する。中間転写体上に複数種類のトナーを積層したのち記録媒体に転写する際に、トナー層の積層順が全体的に同じままで転写されずに部分的に入れ替わることがあり、その場合、定着画像に色ムラが発生する。また、中間転写体又は記録媒体いずれに積層する場合でも、トナー層の積層順によって定着画像の色が異なることがある。これらの事象は、目的とする色が淡い色である場合に顕著である。
【００４９】
トナーセットのうち光輝性トナーと非光輝性有彩色トナーとのセットは、中間転写体から記録媒体に転写する際に、トナー層の積層順が部分的に入れ替わったり乱れたりすることによって、定着画像中における光輝性顔料の配列が乱れたものとなり、定着画像の光輝性（特に、フロップ感）が不十分になることがある。図１Ａは、本トナーセットを用いて画像を形成した場合を示しており、左から順に、中間転写体上のトナー粒子、記録媒体上のトナー粒子、定着画像を示す。図１Ａ中、符号４０は光輝性トナー粒子を示し、符号４０Ｇは光輝性顔料を示し、符号６０は非光輝性有彩色トナー粒子を示す。
【００５０】
トナーセットのうち異なる色を呈する複数の光輝性トナーのセットは、定着画像中において光輝性顔料が複数層となり、光が層間で反射して減衰することにより、定着画像の明るさが不十分になることがある。図１Ｂは、本トナーセットを用いて画像を形成した場合を示しており、左から順に、中間転写体上のトナー粒子、記録媒体上のトナー粒子、定着画像を示す。図１Ｂ中、符号４０及び５０は光輝性トナー粒子を示し、符号４０Ｇ及び５０Ｇは光輝性顔料を示す。光輝性トナー粒子４０と光輝性トナー粒子５０とは互いに異なる色を呈する。
【００５１】
これに対して、本実施形態に係る光輝性有彩色トナーは、目的とする色を呈するように光輝性トナー粒子と非光輝性有彩色トナー粒子とを混合した一トナーであるので、目的とする色を作るために、中間転写体上又は記録媒体上に、複数種類のトナーを積層する必要がない。
したがって、本実施形態に係る光輝性有彩色トナーによれば、転写に起因する定着画像の色ムラが抑制され、積層順の違いに起因する色差がない。
また、本実施形態に係る光輝性有彩色トナーによれば、トナーセットを使用する場合に比較してトナー載り量が少なくて済むので定着画像は薄くなり、定着画像中において光輝性顔料が配列しやすく且つ光輝性顔料が複数層となりにくい。その結果、本実施形態に係る光輝性有彩色トナーによれば、定着画像の光輝性（フロップ感や明るさ）が良好である。
図１Ｃは、本実施形態に係る光輝性有彩色トナーを用いて画像を形成した場合を示しており、左から順に、中間転写体上のトナー粒子、記録媒体上のトナー粒子、定着画像を示す。図１Ｃ中、符号４０は光輝性トナー粒子を示し、符号４０Ｇは光輝性顔料を示し、符号６０は非光輝性有彩色トナー粒子を示す。
【００５２】
本実施形態に係る光輝性有彩色トナーは、光輝性トナー粒子として、互いに異なる色を呈する光輝性トナー粒子を複数種含んでいてもよい。本実施形態に係る光輝性有彩色トナーは、非光輝性有彩色トナー粒子として、互いに異なる色を呈する非光輝性有彩色トナー粒子を複数種含んでいてもよい。本実施形態において「色が異なる」とは、色相、明度及び彩度の少なくとも１つが異なることを意味する。
【００５３】
本実施形態の一形態例は、例えば、光輝性トナー粒子として、銀色トナー粒子及び金色トナー粒子からなる群から選ばれる少なくとも１種を含む。
【００５４】
本実施形態の一形態例は、例えば、非光輝性有彩色トナー粒子として、イエロートナー粒子、マゼンタトナー粒子及びシアントナー粒子からなる群から選ばれる少なくとも１種を含む。
【００５５】
本実施形態の一形態例は、目的とする光輝性有彩色を再現するように、銀色トナー粒子及び金色トナー粒子からなる群から選ばれる少なくとも１種と、イエロートナー粒子、マゼンタトナー粒子及びシアントナー粒子からなる群から選ばれる少なくとも１種とを組み合せた光輝性有彩色トナーである。本形態例によれば、目的とする光輝性有彩色を呈する光輝性有彩色トナー粒子を製造することに比べて簡便に目的とする光輝性有彩色を再現することができる。
【００５６】
本実施形態に係る光輝性有彩色トナーは、色味の調整のために、無彩色顔料を含有し光輝性顔料を含有しない非光輝性無彩色トナー粒子をさらに含み、少なくとも光輝性トナー粒子と非光輝性有彩色トナー粒子と非光輝性無彩色トナー粒子とが混じり合ったトナーでもよい。「無彩色」とは、色相、明度及び彩度のうち明度のみによって記述される色であり、白色、灰色及び黒色である。本実施形態において、「無彩色トナー粒子」の範疇には「透明トナー粒子」が含まれない。
【００５７】
本実施形態に係る光輝性有彩色トナーは、色味の調整のために、色を有しない透明トナー粒子をさらに含み、少なくとも光輝性トナー粒子と有彩色トナー粒子と透明トナー粒子とが混じり合ったトナーでもよい。
【００５８】
本実施形態において、有彩色と無彩色とをあわせて有色といい、非光輝性有彩色トナー粒子と非光輝性無彩色トナー粒子とをあわせて非光輝性有色トナー粒子という。
【００５９】
本実施形態に係る光輝性有彩色トナーは、画像の光輝性を担保する観点から、光輝性トナー粒子が、該トナーに含まれるトナー粒子全体の６０個数％以上を占めることが好ましく、７５個数％以上を占めることがより好ましい。
本実施形態に係る光輝性有彩色トナーに含まれる光輝性トナー粒子の含有量の上限は、目的とする色に応じて設定されればよく一概に決まるものではないが、トナー粒子全体の９８個数％以下が好ましく、９５個数％以下がより好ましい。
【００６０】
本実施形態に係る光輝性有彩色トナーに含まれるトナー粒子は、外添剤が外添されたトナー粒子であることが好ましい。
【００６１】
［光輝性有彩色トナーの帯電特性］
本実施形態に係る光輝性有彩色トナーは、
チャージスペクトログラフ法により得られた光輝性トナー粒子の帯電分布の最大ピーク位置をＰ１とし、最大ピークの半値全幅をＷ１とし、
チャージスペクトログラフ法により得られた非光輝性有彩色トナー粒子の帯電分布の最大ピーク位置をＰ２とし、最大ピークの半値全幅をＷ２としたとき、
Ｐ１とＰ２との差が３ｍｍ以下であり、且つ、Ｗ１とＷ２との差が３ｍｍ以下であることが好ましい。
【００６２】
本実施形態に係る光輝性有彩色トナーが非光輝性無彩色トナー粒子をも含む場合、
チャージスペクトログラフ法により得られた光輝性トナー粒子の帯電分布の最大ピーク位置をＰ１とし、最大ピークの半値全幅をＷ１とし、
チャージスペクトログラフ法により得られた非光輝性有彩色トナー粒子及び非光輝性無彩色トナー粒子の全体の帯電分布の最大ピーク位置をＰ２とし、最大ピークの半値全幅をＷ２としたとき、
Ｐ１と前記Ｐ２との差が３ｍｍ以下であり、且つ、Ｗ１とＷ２との差が３ｍｍ以下であることが好ましい。
【００６３】
Ｐ１とＰ２との差及びＷ１とＷ２との差が上記範囲であることにより、本実施形態に係る光輝性有彩色トナーは、目的とする色を呈する画像をより形成しやすくなる。その機構は、次のように推測される。
【００６４】
Ｐ１とＰ２との差及びＷ１とＷ２との差が上記範囲であると、光輝性有彩色トナーに含まれる光輝性トナー粒子と非光輝性有色トナー粒子とが、互いに帯電特性の類似したものとなる。そのため、光輝性トナー粒子の転写効率と非光輝性有色トナー粒子の転写効率との差が生じにくくなる。それにより、色ムラの発生が抑えられて、目的とする色を呈する画像が形成されるものと推測される。
【００６５】
以下、チャージスペクトログラフ法について説明する。
図２に示すように、チャージスペクトログラフ法では、長さｌの円筒形容器内に、鉛直方向の速度ｖの空気層流と、この流れと垂直方向の電界Ｅとを形成する。この上端部中央から帯電した光輝性有彩色トナーを投入すると、光輝性有彩色トナーに含まれるトナー粒子は空気層流により下端部まで移動する間に電界Ｅの方向に移動する。円筒形容器の底面にフィルタを敷設しておき、フィルタ上に捕集された光輝性トナー粒子及び非光輝性有色トナー粒子それぞれについて、中心点０から電界Ｅの方向への分布を顕微鏡で測定する。
【００６６】
中心点０からの距離ｄは、トナー粒子の半径ｒと電荷量ｑとに依存する因子である。各トナー粒子において、距離ｄと、トナー粒子の半径ｒと、トナー粒子の電荷量ｑとの関係は下記式によって表される。
式：ｑ／ｒ＝（６×π×η×ｄ×ｖ）／（ｌ×Ｅ）
式中、ηは空気の粘性率である。ここで、光輝性トナー粒子の半径ｒは、光輝性トナー粒子が扁平状である場合、扁平面における円相当径の半分に相当する。
【００６７】
具体的なチャージスペクトログラフ法の測定条件は、以下の通りである。
円筒形容器の長さｌは１８ｃｍであり、円筒形容器の上部アパーチャー径Ａは０．７ｍｍであり、円筒形容器の直径は６ｃｍである。電界Ｅは１００Ｖ／ｃｍである。空気流の速度ｖは内圧を３５０ｍｍＨｇに設定することで一定とする。
【００６８】
「帯電した光輝性有彩色トナー」は、光輝性有彩色トナー８部とキャリア１００部とをターブラシェイカーミキサー（１０１回転／分）に入れ５分間攪拌することで得る。キャリアとしては、下記により製造されたものを用いる。
・フェライト粒子（平均粒径５０μｍ）                          ：１００部
・トルエン                                                    ：  １４部
・スチレン／メチルメタクリレート共重合体（共重合比１５／８５）：    ３部
・カーボンブラック                                            ：０．２部
フェライト粒子を除く上記材料をサンドミルにて分散して分散液を調製し、この分散液をフェライト粒子とともに真空脱気型ニーダに入れ、攪拌しながら減圧し乾燥させることによりキャリアを得る。
【００６９】
前述のとおり、中心点０からの距離ｄは、トナー粒子の半径ｒと電荷量ｑとに依存する因子であるので、距離ｄの分布を帯電分布とみなす。具体的には、以下のようにして距離ｄの分布を調べ、最大ピーク位置及び半値全幅を求める。
レーザ顕微鏡（株式会社キーエンス製：ＶＫ８５００）による観察において、フィルタ表面を５０ｍｍ×１０ｍｍの領域（面積５００ｍｍ２）に区画化し、各領域内の光輝性トナー粒子及び非光輝性有色トナー粒子それぞれの個数を数える。中心点０から各領域の中心までの距離を横軸、各領域内に存在するトナー粒子の個数を縦軸にして、光輝性トナー粒子及び非光輝性有色トナー粒子それぞれについてヒストグラムを描く。光輝性トナー粒子のヒストグラムにおいて、個数がピークとなる距離をＰ１（単位：ｍｍ）とし、該ピークの半値全幅をＷ１（単位：ｍｍ）とする。非光輝性有色トナー粒子のヒストグラムにおいて、個数がピークとなる距離をＰ２（単位：ｍｍ）とし、該ピークの半値全幅をＷ２（単位：ｍｍ）とする。
本実施形態に係る光輝性有彩色トナーが非光輝性無彩色トナー粒子をも含む場合、非光輝性有彩色トナー粒子と非光輝性無彩色トナー粒子とを区別することなく非光輝性有色トナー粒子全体について距離ｄの分布を測定する。光輝性有彩色トナーに非光輝性無彩色トナー粒子が含まれていない場合は、Ｐ２は、非光輝性有彩色トナー粒子の帯電分布の最大ピーク位置であり、Ｗ２は、非光輝性有彩色トナー粒子の最大ピークの半値全幅である。
【００７０】
Ｐ１とＰ２との差、即ち、｜Ｐ１−Ｐ２｜は、３ｍｍ以下が好ましく、２ｍｍ以下がより好ましく、１ｍｍ以下が更に好ましい。
【００７１】
Ｗ１とＷ２との差、即ち、｜Ｗ１−Ｗ２｜は、３ｍｍ以下が好ましく、２ｍｍ以下がより好ましく、１ｍｍ以下が更に好ましい。
【００７２】
Ｐ１に対するＰ２の比、即ち、Ｐ２／Ｐ１は、０．６２以上１．６以下が好ましく、０．７５以上１．２５以下がより好ましく、０．８５以上１．１５以下が更に好ましい。
【００７３】
Ｐ１とＰ２との差及びＷ１とＷ２との差を前記範囲とする方法は特に限定されず、例えば、各トナー粒子に含まれる光輝性顔料以外の顔料として互いに帯電特性の類似した顔料を用いる方法、各トナー粒子表面における組成のばらつきを抑える方法、これらの方法の組み合わせ等が挙げられる。各トナー粒子表面における組成のばらつきを抑える方法としては、例えば、各トナー粒子表面に樹脂の被覆層を設ける方法が挙げられる。光輝性トナー粒子表面に樹脂の被覆層を設ける方法としては、乾式粒子複合化装置を用いて光輝性トナー母粒子に樹脂粒子を機械的に衝突させ樹脂により表面を被覆する方法が挙げられる。
【００７４】
［光輝性有彩色トナーの流動度］
本実施形態に係る光輝性有彩色トナーは、該トナー全体の流動度が２０ｓｅｃ／５０ｇ以上４０ｓｅｃ／５０ｇ以下であることが好ましく、２５ｓｅｃ／５０ｇ以上３５ｓｅｃ／５０ｇ以下であることがより好ましく、２５ｓｅｃ／５０ｇ以上３０ｓｅｃ／５０ｇ以下であることが更に好ましい。
【００７５】
光輝性有彩色トナーの流動度が前記範囲であると、光輝性有彩色トナーが流動しやすいことで帯電分布のばらつきが抑制され、光輝性トナー粒子の転写効率と非光輝性有色トナー粒子の転写効率との差が生じにくくなる。それにより、色ムラが抑制されており目的とする色を呈する画像が形成されるものと推測される。
【００７６】
光輝性有彩色トナーの流動度は、温度２５℃／相対湿度５０％の環境で、ＪＩＳ−Ｚ２５０２：２０００に従って測定される。
【００７７】
光輝性有彩色トナーの流動度を前記範囲とする方法は特に限定されず、例えば、光輝性トナー粒子の扁平面における平均円形度を後述する範囲とする方法が挙げられる。
【００７８】
［光輝性トナー粒子の特性］
本実施形態においては、光輝性トナー粒子が扁平状であることが好ましい。光輝性トナー粒子が扁平状であることにより、定着画像内において扁平状の光輝性顔料が配向しやすくなる。
【００７９】
扁平状である光輝性トナー粒子の扁平面における平均円形度は、０．９０以上０．９５以下が好ましく、０．９１以上０．９４以下がより好ましく、０．９２以上０．９３以下が更に好ましい。
本実施形態において、扁平状である光輝性トナー粒子の「扁平面」とは、水平な面に光輝性トナー粒子を置いたときに、鉛直方向に向いた面を指す。扁平状である光輝性トナー粒子は、通常、水平な面に置いて鉛直方向から観察したときに、光輝性トナー粒子の投影面積が最大又は最大に近い値になる。
【００８０】
光輝性トナー粒子の扁平面における平均円形度が上記範囲であることにより、本実施形態に係る光輝性有彩色トナーは、目的とする色を呈する画像をより形成しやすくなる。その機構は、次のように推測される。
【００８１】
一般的に、光輝性顔料は扁平でいびつな形状をしていることにより、光輝性顔料を含んだ光輝性トナー粒子も、扁平でいびつな形状となりやすく、光輝性トナー粒子ごとに形状や帯電特性が異なったものとなりやすい。そして、光輝性トナー粒子ごとに形状や帯電特性がばらつくと、光輝性トナー粒子ごとの転写効率にばらつきが発生し、定着画像に色ムラが発生することになる。
これに対して、光輝性トナー粒子の扁平面における平均円形度が前記範囲であると、扁平面の形状が真円に近く、光輝性トナー粒子ごとの形状や帯電特性のばらつきが抑制され、光輝性トナー粒子ごとの転写効率の差が抑制される。それにより、色ムラの発生が抑えられて、目的とする色を呈する画像が形成されるものと推測される。
【００８２】
光輝性トナー粒子の扁平面における平均円相当径は、８μｍ以下３０μｍ以下が好ましく、８μｍ以下２０μｍ以下がより好ましく、１０μｍ以下２０μｍ以下が更に好ましい。
【００８３】
光輝性トナー粒子の扁平面における平均円形度及び平均円相当径の測定方法は、以下の通りである。
光輝性有彩色トナーを、界面活性剤（例えば、テイカパワー、テイカ社）を含む水溶液に分散させて分散液を得る。得られた分散液をスライドガラスに滴下し、１時間放置する。その後、光学顕微鏡にて鉛直方向から観察及び撮像し、画像解析ソフト（例えば、ビジョンソフトウェア、コグネックス社）により、光輝性顔料を含有するトナー粒子像の円形度及び円相当径を測定する。光輝性顔料を含有することは、トナー粒子像の中央部の大部分を、光を透過しない領域（したがって黒く見える領域）が占めていることにより判別できる。ここで、円形度＝４π×（トナー粒子像の面積）÷（トナー粒子像の周囲長）２であり、円相当径＝２√（トナー粒子像の面積÷π）である。光輝性トナー粒子５００個についてトナー粒子像の円形度及び円相当径を求め、５００個の値を平均して平均円形度及び平均円相当径を算出する。
【００８４】
光輝性トナー粒子の扁平面における平均円形度を前記範囲とする方法は特に限定されず、例えば、従来の光輝性トナー粒子（光輝性トナー母粒子という場合がある。）に樹脂を付着させる方法が挙げられる。光輝性トナー母粒子に樹脂を付着させる方法としては、例えば、乾式粒子複合化装置（例えば、ホソカワミクロン社製ノビルタ）を用いて光輝性トナー母粒子に樹脂粒子を機械的に衝突させる方法が挙げられる。
【００８５】
［非光輝性有彩色トナー粒子の特性］
非光輝性有彩色トナー粒子は、単層構造のトナー粒子であってもよいし、芯部（コア粒子）と芯部を被覆する被覆層（シェル層）とで構成された所謂コア・シェル構造のトナー粒子であってもよい。コア・シェル構造のトナー粒子は、例えば、結着樹脂と有彩色顔料と離型剤等のその他添加剤とを含む芯部と、結着樹脂を含む被覆層とで構成されていることが好ましい。
【００８６】
非光輝性有彩色トナー粒子は、コア粒子と被覆層とを有するコア・シェル構造のトナー粒子であり、被覆層の平均厚さが０．１５μｍ以上０．２５μｍ以下であることが好ましい。このことにより、本実施形態に係る光輝性有彩色トナーは、目的とする色を呈する画像をより形成しやすくなる。その機構は、次のように推測される。
【００８７】
一般的に、トナー粒子の表面に顔料が露出していると、トナー粒子ごとに帯電特性が異なったものとなりやすい。そして、トナー粒子ごとに帯電特性がばらつくと、トナー粒子ごとの転写効率にばらつきが発生し、定着画像に色ムラが発生することになる。
これに対して、非光輝性有彩色トナー粒子がコア・シェル構造であると、顔料が露出しにくく、非光輝性有彩色トナー粒子ごとの帯電特性のばらつきが抑制され、非光輝性有彩色トナー粒子ごとの転写効率の差が抑制される。それにより、色ムラの発生が抑えられて、目的とする色を呈する画像が形成されるものと推測される。
【００８８】
非光輝性有彩色トナー粒子における被覆層の平均厚さが０．１５μｍ以上であると、上記の効果が得られやすく、被覆層の平均厚さが０．２５μｍ以下であると、定着画像の発色がよりよくなる。これらの観点から、被覆層の平均厚さは、０．１８μｍ以上０．２２μｍ以下が更に好ましい。
【００８９】
非光輝性有彩色トナー粒子の平均円形度は、０．９４以上１．００以下が好ましく、０．９５以上０．９８以下がより好ましい。
【００９０】
非光輝性有彩色トナー粒子の平均円相当径は、２μｍ以上１０μｍ以下が好ましく、４μｍ以上８μｍ以下がより好ましい。
【００９１】
［非光輝性無彩色トナー粒子の特性］
非光輝性無彩色トナー粒子は、単層構造のトナー粒子であってもよいし、芯部（コア粒子）と芯部を被覆する被覆層（シェル層）とで構成された所謂コア・シェル構造のトナー粒子であってもよい。コア・シェル構造のトナー粒子は、例えば、結着樹脂と無彩色顔料と離型剤等のその他添加剤とを含む芯部と、結着樹脂を含む被覆層とで構成されていることが好ましい。
【００９２】
非光輝性無彩色トナー粒子は、コア粒子と被覆層とを有するコア・シェル構造のトナー粒子であり、被覆層の平均厚さが０．１５μｍ以上０．２５μｍ以下であることが好ましい。このことにより、本実施形態に係る光輝性有彩色トナーは、目的とする色を呈する画像をより形成しやすくなる。その機構は、前述した非光輝性有彩色トナー粒子についての機構と同様である。被覆層の平均厚さは、０．１８μｍ以上０．２２μｍ以下が更に好ましい。
【００９３】
非光輝性無彩色トナー粒子の平均円形度は、０．９４以上１．００以下が好ましく、０．９５以上０．９８以下がより好ましい。
【００９４】
非光輝性無彩色トナー粒子の平均円相当径は、２μｍ以上１０μｍ以下が好ましく、４μｍ以上８μｍ以下がより好ましい。
【００９５】
非光輝性有彩色トナー粒子と非光輝性無彩色トナー粒子の特性は、以下の方法で測定する。本実施形態に係る光輝性有彩色トナーに非光輝性有彩色トナー粒子と非光輝性無彩色トナー粒子とが両方含まれている場合は、両者を区別することなく測定する。以下の説明において、非光輝性有彩色トナー粒子と非光輝性無彩色トナー粒子とに共通する事項については、「非光輝性有色トナー粒子」と総称して説明する。本実施形態に係る光輝性有彩色トナーに非光輝性無彩色トナー粒子が含まれていない場合は、以下の方法で測定される特性は、非光輝性有彩色トナー粒子の特性となる。
【００９６】
非光輝性有色トナー粒子の被覆層の平均厚さは、以下のようにして測定する。
光輝性有彩色トナーをエポキシ樹脂に混合して包埋し、エポキシ樹脂を固化する。得られた固化物を、ウルトラミクロトーム装置（例えば、Ｌｅｉｃａ社製ＵｌｔｒａｃｕｔＵＣＴ）により切断し、厚さ８０ｎｍ以上１３０ｎｍ以下の薄片試料を作製する。そして、超高分解能電界放出形走査電子顕微鏡（ＦＥ−ＳＥＭ。例えば、日立ハイテクノロジーズ社製Ｓ−４８００）にて、薄片試料のＳＥＭ画像を得る。ＳＥＭ画像中のトナー粒子から、光輝性顔料を含有せず光輝性顔料以外の顔料を含有するトナー粒子を任意に５００個選び、トナー粒子ごとに、トナー粒子外縁に最も近い位置に存在する顔料外縁からトナー粒子外縁までの最短距離を測定し、５００個の値を平均する。
【００９７】
非光輝性有色トナー粒子の平均円形度及び平均円相当径は、上記ＳＥＭ画像中のトナー粒子から、光輝性顔料を含有せず光輝性顔料以外の顔料を含有するトナー粒子を任意に５００個選び、トナー粒子ごとの円形度及び円相当径を求めて、５００個の値を平均した値である。ここで、円形度＝４π×（トナー粒子像の面積）÷（トナー粒子像の周囲長）２であり、円相当径＝２√（トナー粒子像の面積÷π）である。
【００９８】
非光輝性有彩色トナー粒子と非光輝性無彩色トナー粒子とを合わせた非光輝性有色トナー粒子全体の平均円形度は、０．９４以上１．００以下が好ましく、０．９５以上０．９８以下がより好ましい。
【００９９】
非光輝性有彩色トナー粒子と非光輝性無彩色トナー粒子とを合わせた非光輝性有色トナー粒子全体の平均円相当径は、２μｍ以上１０μｍ以下が好ましく、４μｍ以上８μｍ以下がより好ましい。
【０１００】
［光輝性有彩色トナーを構成するトナー粒子の形状特性］
本実施形態に係る光輝性有彩色トナーは、
光輝性トナー粒子が扁平状であり、光輝性トナー粒子の扁平面における平均円形度をＣ１とし、扁平面における平均円相当径をＤ１（μｍ）とし、
非光輝性有彩色トナー粒子の平均円形度をＣ２とし、平均円相当径をＤ２（μｍ）としたとき、下記の式１を満たすことが好ましい。
【０１０１】
本実施形態に係る光輝性有彩色トナーが非光輝性無彩色トナー粒子をも含む場合、
光輝性トナー粒子が扁平状であり、光輝性トナー粒子の扁平面における平均円形度をＣ１とし、扁平面における平均円相当径をＤ１（μｍ）とし、
非光輝性有彩色トナー粒子及び非光輝性無彩色トナー粒子の全体の平均円形度をＣ２とし、平均円相当径をＤ２（μｍ）としたとき、下記の式１を満たすことが好ましい。
【０１０２】
式１：−０．０２＜（０．００８４×Ｄ１＋Ｃ１）−（０．００８４×Ｄ２＋Ｃ２）＜＋０．０２
【０１０３】
本実施形態に係る光輝性有彩色トナーは、上記式１を満たすことにより、目的とする色を呈し且つ光輝性により優れた画像が得られる。その機構は、次のように推測される。
【０１０４】
｛（０．００８４×Ｄ１＋Ｃ１）−（０．００８４×Ｄ２＋Ｃ２）｝は、光輝性トナー粒子と非光輝性有色トナー粒子との表面積の差を示す指標である。
｛（０．００８４×Ｄ１＋Ｃ１）−（０．００８４×Ｄ２＋Ｃ２）｝が−０．０２を超えて＋０．０２未満であることにより、光輝性トナー粒子と非光輝性有色トナー粒子との表面積の差が小さくなり、｜Ｐ１−Ｐ２｜及び｜Ｗ１−Ｗ２｜をより好ましい範囲に制御することが可能となり、目的とする色を呈する画像をより形成しやすくなる。この観点から、上記式は、−０．０１を超えて＋０．０１未満がより好ましく、−０．００５を超えて＋０．００５未満が更に好ましい。
【０１０５】
［トナー粒子の成分］
トナー粒子を構成する成分を説明する。光輝性トナー粒子と非光輝性有彩色トナー粒子と非光輝性無彩色トナー粒子とに共通する事項については、「トナー粒子」と総称して説明する。
【０１０６】
−結着樹脂−
結着樹脂としては、ポリエステル樹脂が好適である。
ポリエステル樹脂としては、例えば、公知の非晶性ポリエステル樹脂が挙げられる。ポリエステル樹脂は、非晶性ポリエステル樹脂と共に、結晶性ポリエステル樹脂を併用してもよい。但し、結晶性ポリエステル樹脂は、全結着樹脂に対して、含有量が２質量％以上４０質量％以下（好ましくは２質量％以上２０質量％以下）の範囲で用いることがよい。
【０１０７】
樹脂の「結晶性」とは、示差走査熱量測定（ＤＳＣ）において、階段状の吸熱量変化ではなく、明確な吸熱ピークを有することを指し、具体的には、昇温速度１０（℃／ｍｉｎ）で測定した際の吸熱ピークの半値幅が１０℃以内であることを指す。
樹脂の「非晶性」とは、半値幅が１０℃を超えること、階段状の吸熱量変化を示すこと、又は明確な吸熱ピークが認められないことを指す。
【０１０８】
・非晶性ポリエステル樹脂
非晶性ポリエステル樹脂としては、例えば、多価カルボン酸と多価アルコールとの縮重合体が挙げられる。非晶性ポリエステル樹脂としては、市販品を使用してもよいし、合成品を使用してもよい。
【０１０９】
多価カルボン酸としては、例えば、脂肪族ジカルボン酸（例えばシュウ酸、マロン酸、マレイン酸、フマル酸、シトラコン酸、イタコン酸、グルタコン酸、コハク酸、アルケニルコハク酸、アジピン酸、セバシン酸等）、脂環式ジカルボン酸（例えばシクロヘキサンジカルボン酸等）、芳香族ジカルボン酸（例えばテレフタル酸、イソフタル酸、フタル酸、ナフタレンジカルボン酸等）、これらの無水物、又はこれらの低級（例えば炭素数１以上５以下）アルキルエステルが挙げられる。これらの中でも、多価カルボン酸としては、芳香族ジカルボン酸が好ましい。
多価カルボン酸としては、ジカルボン酸と共に、架橋構造又は分岐構造をとる３価以上のカルボン酸を併用してもよい。３価以上のカルボン酸としては、例えば、トリメリット酸、ピロメリット酸、これらの無水物、又はこれらの低級（例えば炭素数１以上５以下）アルキルエステル等が挙げられる。
多価カルボン酸は、１種単独で使用してもよいし、２種以上を併用してもよい。
【０１１０】
多価アルコールとしては、例えば、脂肪族ジオール（例えばエチレングリコール、ジエチレングリコール、トリエチレングリコール、プロピレングリコール、ブタンジオール、ヘキサンジオール、ネオペンチルグリコール等）、脂環式ジオール（例えばシクロヘキサンジオール、シクロヘキサンジメタノール、水添ビスフェノールＡ等）、芳香族ジオール（例えばビスフェノールＡのエチレンオキサイド付加物、ビスフェノールＡのプロピレンオキサイド付加物等）が挙げられる。これらの中でも、多価アルコールとしては、芳香族ジオール、脂環式ジオールが好ましく、芳香族ジオールがより好ましい。
多価アルコールとしては、ジオールと共に、架橋構造又は分岐構造をとる３価以上の多価アルコールを併用してもよい。３価以上の多価アルコールとしては、例えば、グリセリン、トリメチロールプロパン、ペンタエリスリトールが挙げられる。
多価アルコールは、１種単独で使用してもよいし、２種以上を併用してもよい。
【０１１１】
非晶性ポリエステル樹脂のガラス転移温度（Ｔｇ）は、５０℃以上８０℃以下が好ましく、５０℃以上６５℃以下がより好ましい。ガラス転移温度は、示差走査熱量測定（ＤＳＣ）により得られたＤＳＣ曲線より求め、より具体的にはＪＩＳ  Ｋ７１２１−１９８７「プラスチックの転移温度測定方法」のガラス転移温度の求め方に記載の「補外ガラス転移開始温度」により求められる。
【０１１２】
非晶性ポリエステル樹脂の重量平均分子量（Ｍｗ）は、５０００以上１００００００以下が好ましく、７０００以上５０００００以下より好ましい。非晶性ポリエステル樹脂の数平均分子量（Ｍｎ）は、２０００以上１０００００以下が好ましい。非晶性ポリエステル樹脂の分子量分布Ｍｗ／Ｍｎは、１．５以上１００以下が好ましく、２以上６０以下がより好ましい。
重量平均分子量及び数平均分子量は、ゲルパーミエーションクロマトグラフィ（ＧＰＣ）により測定する。ＧＰＣによる分子量測定は、測定装置として東ソー製ＧＰＣ・ＨＬＣ−８１２０ＧＰＣを用い、東ソー製カラム・ＴＳＫｇｅｌ  ＳｕｐｅｒＨＭ−Ｍ（１５ｃｍ）を使用し、ＴＨＦ溶媒で行う。重量平均分子量及び数平均分子量は、この測定結果から単分散ポリスチレン標準試料により作成した分子量校正曲線を使用して算出する。
【０１１３】
非晶性ポリエステル樹脂は、公知の製造方法により得られる。具体的には、例えば、重合温度を１８０℃以上２３０℃以下とし、必要に応じて反応系内を減圧し、縮合の際に発生する水やアルコールを除去しながら反応させる方法により得られる。原料の単量体が、反応温度下で溶解又は相溶しない場合は、高沸点の溶剤を溶解補助剤として加え溶解させてもよい。この場合、重縮合反応は溶解補助剤を留去しながら行う。共重合反応において相溶性の低い単量体が存在する場合は、あらかじめ相溶性の低い単量体とその単量体と重縮合予定の酸又はアルコールとを縮合させておいてから主成分と重縮合させるとよい。
【０１１４】
・結晶性ポリエステル樹脂
結晶性ポリエステル樹脂としては、例えば、多価カルボン酸と多価アルコールとの重縮合体が挙げられる。結晶性ポリエステル樹脂としては、市販品を使用してもよいし、合成品を使用してもよい。
【０１１５】
結晶性ポリエステル樹脂としては、結晶構造を容易に形成するため、芳香環を有する重合性単量体よりも直鎖状脂肪族の重合性単量体を用いた重縮合体が好ましい。
【０１１６】
多価カルボン酸としては、例えば、脂肪族ジカルボン酸（例えばシュウ酸、コハク酸、グルタル酸、アジピン酸、スベリン酸、アゼライン酸、セバシン酸、１，９−ノナンジカルボン酸、１，１０−デカンジカルボン酸、１，１２−ドデカンジカルボン酸、１，１４−テトラデカンジカルボン酸、１，１８−オクタデカンジカルボン酸等）、芳香族ジカルボン酸（例えばフタル酸、イソフタル酸、テレフタル酸、ナフタレン−２，６−ジカルボン酸等の二塩基酸等）、これらの無水物、又はこれらの低級（例えば炭素数１以上５以下）アルキルエステルが挙げられる。
多価カルボン酸としては、ジカルボン酸と共に、架橋構造又は分岐構造をとる３価以上のカルボン酸を併用してもよい。３価のカルボン酸としては、例えば、芳香族カルボン酸（例えば１，２，３−ベンゼントリカルボン酸、１，２，４−ベンゼントリカルボン酸、１，２，４−ナフタレントリカルボン酸等）、これらの無水物、又はこれらの低級（例えば炭素数１以上５以下）アルキルエステルが挙げられる。
多価カルボン酸としては、ジカルボン酸と共に、スルホン酸基を持つジカルボン酸、エチレン性二重結合を持つジカルボン酸を併用してもよい。
多価カルボン酸は、１種単独で使用してもよいし、２種以上を併用してもよい。
【０１１７】
多価アルコールとしては、例えば、脂肪族ジオール（例えば主鎖部分の炭素数が７以上２０以下である直鎖型脂肪族ジオール）が挙げられる。脂肪族ジオールとしては、例えば、エチレングリコール、１，３−プロパンジオール、１，４−ブタンジオール、１，５−ペンタンジオール、１，６−ヘキサンジオール、１，７−ヘプタンジオール、１，８−オクタンジオール、１，９−ノナンジオール、１，１０−デカンジオール、１，１１−ウンデカンジオール、１，１２−ドデカンジオール、１，１３−トリデカンジオール、１，１４−テトラデカンジオール、１，１８−オクタデカンジオール、１，１４−エイコサンデカンジオールなどが挙げられる。これらの中でも、脂肪族ジオールとしては、１，８−オクタンジオール、１，９−ノナンジオール、１，１０−デカンジオールが好ましい。
多価アルコールとしては、ジオールと共に、架橋構造又は分岐構造をとる３価以上のアルコールを併用してもよい。３価以上のアルコールとしては、例えば、グリセリン、トリメチロールエタン、トリメチロールプロパン、ペンタエリスリトール等が挙げられる。
多価アルコールは、１種単独で使用してもよいし、２種以上を併用してもよい。
【０１１８】
多価アルコールは、脂肪族ジオールの含有量を８０モル％以上とすることがよく、好ましくは９０モル％以上である。
【０１１９】
結晶性ポリエステル樹脂の融解温度は、５０℃以上１００℃以下が好ましく、５５℃以上９０℃以下がより好ましく、６０℃以上８５℃以下がさらに好ましい。
融解温度は、示差走査熱量測定（ＤＳＣ）により得られたＤＳＣ曲線から、ＪＩＳ  Ｋ７１２１−１９８７「プラスチックの転移温度測定方法」の融解温度の求め方に記載の「融解ピーク温度」により求める。
【０１２０】
結晶性ポリエステル樹脂の重量平均分子量（Ｍｗ）は、６，０００以上３５，０００以下が好ましい。
【０１２１】
結晶性ポリエステル樹脂は、例えば、非晶性ポリエステルと同様に、公知の製造方法により得られる。
【０１２２】
結着樹脂の含有量は、トナー粒子全体に対して、４０質量％以上９５質量％以下が好ましく、５０質量％以上９０質量％以下がより好ましく、６０質量％以上８５質量％以下が更に好ましい。
【０１２３】
−光輝性顔料−
光輝性顔料とは、光輝性を呈する顔料である。光輝性顔料としては、例えば、アルミニウム、黄銅、青銅、ニッケル、ステンレス、亜鉛等の金属の粉末；酸化チタン、黄色酸化鉄等を被覆した雲母；アルミノケイ酸塩、塩基性炭酸塩、硫酸バリウム、酸化チタン、オキシ塩化ビスマス等の薄片状結晶又は板状結晶；薄片状ガラス粉、金属蒸着された薄片状ガラス粉；グアニン結晶；などが挙げられる。
【０１２４】
光輝性顔料としては、鏡面反射強度の観点から、金属粉末が好ましく、鏡面反射強度がより高い観点から、扁平な形状の金属粉末がより好ましく、扁平状の粉末を得やすい観点から、アルミニウムが好ましい。すなわち、光輝性顔料としては、扁平状のアルミニウム粉末が好ましい。金属粉末の表面は、アクリル樹脂、ポリエステル樹脂等で被覆されていてもよい。
【０１２５】
光輝性顔料の形状は一般的には扁平状（鱗片状）である。光輝性顔料の長軸方向の平均長さと厚さ方向の平均長さとの比（長軸方向の平均長さ／厚さ方向の平均長さ）は、５以上２００以下が好ましく、１０以上１００以下がより好ましく、３０以上７０以下が更に好ましい。光輝性顔料の長軸方向の平均長さは、１μｍ以上２０μｍ以下が好ましく、３μｍ以上１０μｍ以下がより好ましい。
【０１２６】
光輝性トナー粒子における光輝性顔料の含有量は、光輝性トナー粒子全体に対して、例えば、１質量％以上５０質量％以下であり、５質量％以上５０質量％以下であり、１０質量％以上３０質量％以下である。
【０１２７】
−有彩色顔料−
非光輝性有彩色トナー粒子は、有彩色顔料を含む。光輝性トナー粒子は、色味の調整のために、有彩色顔料を含んでいてもよい。
【０１２８】
有彩色顔料としては、公知のあらゆる顔料を用いてよい。例えば、クロムイエロー、ハンザイエロー、ベンジジンイエロー、スレンイエロー、キノリンイエロー、ピグメントイエロー、パーマネントオレンジＧＴＲ、ピラゾロンオレンジ、バルカンオレンジ、ウオッチヤングレッド、パーマネントレッド、ブリリアントカーミン３Ｂ、ブリリアントカーミン６Ｂ、デュポンオイルレッド、ピラゾロンレッド、リソールレッド、ローダミンＢレーキ、レーキレッドＣ、ピグメントレッド、ローズベンガル、アニリンブルー、ウルトラマリンブルー、カルコオイルブルー、メチレンブルークロライド、フタロシアニンブルー、ピグメントブルー、フタロシアニングリーン、マラカイトグリーンオキサレート等が挙げられる。
有彩色顔料は、１種を単独で用いてもよいし、２種以上を併用してもよい。
【０１２９】
非光輝性有彩色トナー粒子における有彩色顔料の含有量は、非光輝性有彩色トナー粒子全体に対して、例えば、１質量％以上５０質量％以下であり、５質量％以上５０質量％以下であり、１０質量％以上３０質量％以下である。
【０１３０】
光輝性トナー粒子に有彩色顔料が含まれる場合、有彩色顔料の含有量は、光輝性トナー粒子全体に対して、例えば、１質量％以上３０質量％以下であり、３質量％以上１５質量％以下である。
【０１３１】
−無彩色顔料−
非光輝性無彩色トナー粒子は、無彩色顔料を含む。光輝性トナー粒子及び非光輝性有彩色トナー粒子は、色味の調整のために、無彩色顔料を含んでいてもよい。
【０１３２】
無彩色顔料としては、例えば、カーボンブラック等の黒色顔料；酸化チタン（ＴｉＯ２）、二酸化ケイ素（ＳｉＯ２）、アルミナ（Ａｌ２Ｏ３）等の白色顔料；が挙げられる。
【０１３３】
非光輝性無彩色トナー粒子における無彩色顔料の含有量は、非光輝性無彩色トナー粒子全体に対して、例えば、１質量％以上５０質量％以下であり、５質量％以上５０質量％以下であり、１０質量％以上３０質量％以下である。
【０１３４】
光輝性トナー粒子に無彩色顔料が含まれる場合、無彩色顔料の含有量は、光輝性トナー粒子全体に対して、例えば、１質量％以上３０質量％以下であり、３質量％以上１５質量％以下である。非光輝性有彩色トナー粒子に無彩色顔料が含まれる場合、無彩色顔料の含有量は、非光輝性有彩色トナー粒子全体に対して、例えば、１質量％以上３０質量％以下であり、３質量％以上１５質量％以下である。
【０１３５】
−その他の着色剤−
トナー粒子は、色味の調整のために、染料を含んでいてもよい。染料としては、公知のあらゆる染料を用いてよい。例えば、アクリジン系、キサンテン系、アゾ系、ベンゾキノン系、アジン系、アントラキノン系、チオインジコ系、ジオキサジン系、チアジン系、アゾメチン系、インジコ系、フタロシアニン系、アニリンブラック系、ポリメチン系、トリフェニルメタン系、ジフェニルメタン系、チアゾール系等の染料が挙げられる。
【０１３６】
−離型剤−
離型剤としては、例えば、炭化水素系ワックス；カルナバワックス、ライスワックス、キャンデリラワックス等の天然ワックス；モンタンワックス等の合成又は鉱物・石油系ワックス；脂肪酸エステル、モンタン酸エステル等のエステル系ワックス；などが挙げられる。離型剤は、これに限定されるものではない。
【０１３７】
離型剤の融解温度は、５０℃以上１１０℃以下が好ましく、６０℃以上１００℃以下がより好ましい。
融解温度は、示差走査熱量測定（ＤＳＣ）により得られたＤＳＣ曲線から、ＪＩＳ  Ｋ７１２１−１９８７「プラスチックの転移温度測定方法」の融解温度の求め方に記載の「融解ピーク温度」により求める。
【０１３８】
離型剤の含有量は、トナー粒子全体に対して、１質量％以上２０質量％以下が好ましく、５質量％以上１５質量％以下がより好ましい。
【０１３９】
−その他の添加剤−
その他の添加剤としては、例えば、磁性体、帯電制御剤、無機粉体等の公知の添加剤が挙げられる。これらの添加剤は、内添剤としてトナー粒子に含まれる。
【０１４０】
−外添剤−
外添剤としては、例えば、無機粒子が挙げられる。該無機粒子として、ＳｉＯ２、ＴｉＯ２、Ａｌ２Ｏ３、ＣｕＯ、ＺｎＯ、ＳｎＯ２、ＣｅＯ２、Ｆｅ２Ｏ３、ＭｇＯ、ＢａＯ、ＣａＯ、Ｋ２Ｏ、Ｎａ２Ｏ、ＺｒＯ２、ＣａＯ・ＳｉＯ２、Ｋ２Ｏ・（ＴｉＯ２）ｎ、Ａｌ２Ｏ３・２ＳｉＯ２、ＣａＣＯ３、ＭｇＣＯ３、ＢａＳＯ４、ＭｇＳＯ４等の粒子が挙げられる。
【０１４１】
外添剤としての無機粒子の表面は、疎水化処理が施されていることがよい。疎水化処理は、例えば疎水化処理剤に無機粒子を浸漬する等して行う。疎水化処理剤は特に制限されないが、例えば、シラン系カップリング剤、シリコーンオイル、チタネート系カップリング剤、アルミニウム系カップリング剤等が挙げられる。これらは１種単独で使用してもよいし、２種以上を併用してもよい。
疎水化処理剤の量は、通常、無機粒子１００質量部に対して、１質量部以上１０質量部以下である。
【０１４２】
外添剤としては、樹脂粒子（ポリスチレン、ポリメチルメタクリレート、メラミン樹脂等の樹脂粒子）、クリーニング活剤（例えば、ステアリン酸亜鉛に代表される高級脂肪酸の金属塩、フッ素系高分子量体の粒子）等も挙げられる。
【０１４３】
外添剤の外添量は、トナー粒子１００質量部に対して、１質量部以上５質量部以下が好ましく、１質量部以上２質量部以下がより好ましい。
【０１４４】
［トナーの製造方法］
本実施形態に係る光輝性有彩色トナーは、少なくとも光輝性トナー粒子と非光輝性有彩色トナー粒子とを混合することにより製造され、さらに非光輝性無彩色トナー粒子を混合してもよい。トナー粒子どうしの混合は、例えば、Ｖブレンダー、ヘンシェルミキサー、レーディゲミキサー等によって行われ、段階を分けて混合してもよい。
【０１４５】
以下に、光輝性トナー粒子、非光輝性有彩色トナー粒子及び非光輝性無彩色トナーの製造方法を説明する。光輝性トナー粒子と非光輝性有彩色トナー粒子と非光輝性無彩色トナーとに共通する事項については、「トナー粒子」と総称して説明する。以下の説明においては、光輝性顔料と有彩色顔料と無彩色顔料とを「着色剤」と総称する。
【０１４６】
トナー粒子は、乾式製法（例えば、混練粉砕法等）、湿式製法（例えば、凝集合一法、懸濁重合法、溶解懸濁法等）のいずれにより製造してもよい。これらの製法に特に制限はなく、公知の製法が採用される。これらの中でも、凝集合一法により、トナー粒子を得ることがよい。
【０１４７】
具体的には、例えば、トナー粒子を凝集合一法により製造する場合、
結着樹脂となる樹脂粒子が分散された樹脂粒子分散液を準備する工程（樹脂粒子分散液準備工程）と、着色剤粒子が分散された着色剤粒子分散液を準備する工程（着色剤粒子分散液準備工程）と、樹脂粒子分散液と着色剤粒子分散液とを混合した分散液中で、樹脂粒子と着色剤粒子とを凝集させ、凝集粒子を形成する工程（凝集粒子形成工程）と、凝集粒子が分散された凝集粒子分散液を加熱し、凝集粒子を融合・合一して、トナー粒子を形成する工程（融合・合一工程）と、を経て、トナー粒子を製造する。
【０１４８】
以下、凝集合一法の各工程の詳細について説明する。以下の説明では、離型剤をも含むトナー粒子を得る方法について説明するが、離型剤は必要に応じて用いられるものである。無論、離型剤以外のその他添加剤を用いてもよい。
【０１４９】
−樹脂粒子分散液準備工程−
結着樹脂となる樹脂粒子が分散された樹脂粒子分散液と共に、着色剤粒子が分散された着色剤粒子分散液、離型剤粒子が分散された離型剤粒子分散液を準備する。
【０１５０】
樹脂粒子分散液は、例えば、樹脂粒子を界面活性剤により分散媒中に分散させることにより調製する。
【０１５１】
樹脂粒子分散液に用いる分散媒としては、例えば水系媒体が挙げられる。
水系媒体としては、例えば、蒸留水、イオン交換水等の水、アルコール類などが挙げられる。これらは、１種を単独で使用してもよいし、２種以上を併用してもよい。
【０１５２】
界面活性剤としては、例えば、硫酸エステル塩系、スルホン酸塩系、リン酸エステル系、せっけん系等のアニオン界面活性剤；アミン塩型、４級アンモニウム塩型等のカチオン界面活性剤；ポリエチレングリコール系、アルキルフェノールエチレンオキサイド付加物系、多価アルコール系等の非イオン系界面活性剤；などが挙げられる。これらの中でも特に、アニオン界面活性剤、カチオン界面活性剤が挙げられる。非イオン系界面活性剤は、アニオン界面活性剤又はカチオン界面活性剤と併用してもよい。
界面活性剤は、１種を単独で使用してもよいし、２種以上を併用してもよい。
【０１５３】
樹脂粒子を分散媒に分散する方法としては、例えば、回転せん断型ホモジナイザー、メディアを有するボールミル、サンドミル又はダイノミル等を用いた一般的な分散方法が挙げられる。樹脂粒子の種類によっては、転相乳化法によって分散媒に樹脂粒子を分散させてもよい。転相乳化法とは、分散すべき樹脂を、その樹脂が可溶な疎水性有機溶剤中に溶解せしめ、有機連続相（Ｏ相）に塩基を加えて中和したのち、水（Ｗ相）を投入することによって、Ｗ／ＯからＯ／Ｗへの転相を行い、樹脂を水系媒体中に粒子状に分散する方法である。
【０１５４】
樹脂粒子分散液中に分散する樹脂粒子の体積平均粒径は、例えば０．０１μｍ以上１μｍ以下が好ましく、０．０８μｍ以上０．８μｍ以下がより好ましく、０．１μｍ以上０．６μｍ以下が更に好ましい。
樹脂粒子の体積平均粒径は、レーザ回折式粒度分布測定装置（例えば、堀場製作所製、ＬＡ−７００）の測定によって得られた粒度分布を用い、分割された粒度範囲（チャンネル）に対し、体積について小粒径側から累積分布を描き、全粒子に対して体積５０％となる粒径を体積平均粒径Ｄ５０ｖとする。他の分散液中の粒子の体積平均粒径も同様に測定される。
【０１５５】
樹脂粒子分散液に含まれる樹脂粒子の含有量は、５質量％以上５０質量％以下が好ましく、１０質量％以上４０質量％以下がより好ましい。
【０１５６】
樹脂粒子分散液と同様にして、着色剤粒子分散液、離型剤粒子分散液も調製される。つまり、樹脂粒子分散液における粒子の体積平均粒径、分散媒、分散方法、及び粒子の含有量に関しては、着色剤粒子分散液中に分散する着色剤粒子、及び離型剤粒子分散液中に分散する離型剤粒子についても同様である。
【０１５７】
−凝集粒子形成工程−
次に、樹脂粒子分散液と、着色剤粒子分散液と、離型剤粒子分散液と、を混合する。そして、混合分散液中で、樹脂粒子と着色剤粒子と離型剤粒子とをヘテロ凝集させ目的とするトナー粒子の径に近い径を持つ、樹脂粒子と着色剤粒子と離型剤粒子とを含む凝集粒子を形成する。
【０１５８】
具体的には、例えば、混合分散液に凝集剤を添加すると共に、混合分散液のｐＨを酸性（例えばｐＨ２以上５以下）に調整し、必要に応じて分散安定剤を添加した後、樹脂粒子のガラス転移温度に近い温度（具体的には、例えば、樹脂粒子のガラス転移温度−３０℃以上且つガラス転移温度−１０℃以下）に加熱し、混合分散液に分散された粒子を凝集させて、凝集粒子を形成する。
凝集粒子形成工程においては、例えば、混合分散液を回転せん断型ホモジナイザーで攪拌下、室温（例えば２５℃）で凝集剤を添加し、混合分散液のｐＨを酸性（例えばｐＨ２以上５以下）に調整し、必要に応じて分散安定剤を添加した後に、加熱を行ってもよい。
【０１５９】
凝集剤としては、例えば、混合分散液に含まれる界面活性剤と逆極性の界面活性剤、無機金属塩、２価以上の金属錯体が挙げられる。凝集剤として金属錯体を用いた場合には、凝集剤の使用量が低減され、帯電特性が向上する。
凝集剤と共に、該凝集剤の金属イオンと錯体又は類似の結合を形成する添加剤を用いてもよい。この添加剤としては、キレート剤が好適に用いられる。
【０１６０】
無機金属塩としては、例えば、塩化カルシウム、硝酸カルシウム、塩化バリウム、塩化マグネシウム、塩化亜鉛、塩化アルミニウム、硫酸アルミニウム等の金属塩；ポリ塩化アルミニウム、ポリ水酸化アルミニウム、多硫化カルシウム等の無機金属塩重合体；などが挙げられる。
キレート剤としては、水溶性のキレート剤を用いてもよい。キレート剤としては、例えば、酒石酸、クエン酸、グルコン酸等のオキシカルボン酸；イミノ二酢酸（ＩＤＡ）、ニトリロ三酢酸（ＮＴＡ）、エチレンジアミン四酢酸（ＥＤＴＡ）等のアミノカルボン酸；などが挙げられる。
キレート剤の添加量は、例えば、樹脂粒子１００質量部に対して０．０１質量部以上５．０質量部以下が好ましく、０．１質量部以上３．０質量部未満がより好ましい。
【０１６１】
−融合・合一工程−
次に、凝集粒子が分散された凝集粒子分散液を、例えば、樹脂粒子のガラス転移温度以上（例えば、樹脂粒子のガラス転移温度より１０℃から３０℃高い温度以上）に加熱して、凝集粒子を融合・合一し、トナー粒子を形成する。
【０１６２】
以上の工程を経て、トナー粒子が得られる。
凝集粒子が分散された凝集粒子分散液を得た後、当該凝集粒子分散液と、樹脂粒子が分散された樹脂粒子分散液と、をさらに混合し、凝集粒子の表面にさらに樹脂粒子を付着するように凝集して、第２凝集粒子を形成する工程と、第２凝集粒子が分散された第２凝集粒子分散液に対して加熱をし、第２凝集粒子を融合・合一して、コア・シェル構造のトナー粒子を形成する工程と、を経て、トナー粒子を製造してもよい。
【０１６３】
融合・合一工程の終了後、溶液中に形成されたトナー粒子に、公知の洗浄工程、固液分離工程、及び乾燥工程を施して、乾燥した状態のトナー粒子を得る。洗浄工程は、帯電性の観点から、イオン交換水による置換洗浄を充分に施すことがよい。固液分離工程は、生産性の観点から、吸引濾過、加圧濾過等を施すことがよい。乾燥工程は、生産性の観点から、凍結乾燥、気流乾燥、流動乾燥、振動型流動乾燥等を施すことがよい。
【０１６４】
そして、乾燥状態のトナー粒子に、外添剤を添加し、混合する。混合は、例えば、Ｖブレンダー、ヘンシェルミキサー、レーディゲミキサー等によって行うことがよい。さらに、必要に応じて、振動篩分機、風力篩分機等を使って粗大粒子を取り除いてもよい。
【０１６５】
光輝性トナー粒子は、外添剤を外添する前に、表面に樹脂を機械的に付着させてもよい。具体的には、例えば、乾式粒子複合化装置（例えば、ホソカワミクロン社製ノビルタ）を用いて、光輝性トナー粒子の表面に樹脂粒子を機械的に衝突させることにより樹脂を付着させる。ここで使用する樹脂粒子は、前記樹脂粒子分散液から濾別した樹脂粒子を充分に洗浄し乾燥させた樹脂粒子が好ましい。
【０１６６】
図３に、乾式粒子複合化装置を用いて樹脂の付着を行う前後における、光輝性トナー粒子の扁平面の断面の変化を模式的に示す。図３中、符号１８０は光輝性トナー母粒子を示し、符号８０は、光輝性トナー母粒子１８０に樹脂が付着した後の光輝性トナー粒子を示す。図３中、符号８０Ｇは光輝性顔料を示し、符号８０Ｂ及び１８０Ｂは樹脂を示す。
【０１６７】
＜静電荷像現像剤＞
本実施形態に係る静電荷像現像剤は、本実施形態に係る光輝性有彩色トナーを少なくとも含むものである。本実施形態に係る静電荷像現像剤は、本実施形態に係る光輝性有彩色トナーのみを含む一成分現像剤であってもよいし、当該トナーとキャリアとを混合した二成分現像剤であってもよい。
【０１６８】
キャリアとしては、特に制限はなく、公知のキャリアが挙げられる。キャリアとしては、例えば、磁性粉からなる芯材の表面に樹脂を被覆した被覆キャリア；マトリックス樹脂中に磁性粉が分散して配合された磁性粉分散型キャリア；多孔質の磁性粉に樹脂を含浸させた樹脂含浸型キャリア；等が挙げられる。磁性粉分散型キャリア及び樹脂含浸型キャリアは、当該キャリアの構成粒子を芯材とし、この表面に樹脂を被覆したキャリアであってもよい。
【０１６９】
磁性粉としては、例えば、鉄、ニッケル、コバルト等の磁性金属；フェライト、マグネタイト等の磁性酸化物；などが挙げられる。
【０１７０】
被覆用の樹脂及びマトリックス樹脂としては、例えば、ポリエチレン、ポリプロピレン、ポリスチレン、ポリビニルアセテート、ポリビニルアルコール、ポリビニルブチラール、ポリ塩化ビニル、ポリビニルエーテル、ポリビニルケトン、塩化ビニル−酢酸ビニル共重合体、スチレン−アクリル酸エステル共重合体、オルガノシロキサン結合を含んで構成されるストレートシリコーン樹脂又はその変性品、フッ素樹脂、ポリエステル、ポリカーボネート、フェノール樹脂、エポキシ樹脂等が挙げられる。被覆用の樹脂及びマトリックス樹脂には、導電性粒子等の添加剤を含ませてもよい。導電性粒子としては、金、銀、銅等の金属；カーボンブラック、酸化チタン、酸化亜鉛、酸化スズ、硫酸バリウム、ホウ酸アルミニウム、チタン酸カリウム等の粒子が挙げられる。
【０１７１】
芯材の表面を樹脂で被覆するには、被覆用の樹脂、及び各種添加剤（必要に応じて使用する）を適当な溶媒に溶解した被覆層形成用溶液により被覆する方法等が挙げられる。溶媒としては、特に限定されるものではなく、使用する樹脂の種類や、塗布適性等を勘案して選択すればよい。具体的な樹脂被覆方法としては、芯材を被覆層形成用溶液中に浸漬する浸漬法；被覆層形成用溶液を芯材表面に噴霧するスプレー法；芯材を流動エアーにより浮遊させた状態で被覆層形成用溶液を噴霧する流動床法；ニーダーコーター中でキャリアの芯材と被覆層形成用溶液とを混合し、その後に溶剤を除去するニーダーコーター法；等が挙げられる。
【０１７２】
二成分現像剤におけるトナーとキャリアとの混合比（質量比）は、トナー：キャリア＝１：１００乃至３０：１００が好ましく、３：１００乃至２０：１００がより好ましい。
【０１７３】
＜画像形成装置、画像形成方法＞
本実施形態に係る画像形成装置及び画像形成方法について説明する。
本実施形態に係る画像形成装置は、像保持体と、像保持体の表面を帯電する帯電手段と、帯電した像保持体の表面に静電荷像を形成する静電荷像形成手段と、静電荷像現像剤を収容し、静電荷像現像剤により、像保持体の表面に形成された静電荷像をトナー画像として現像する現像手段と、像保持体の表面に形成されたトナー画像を記録媒体の表面に転写する転写手段と、記録媒体の表面に転写されたトナー画像を定着する定着手段と、を備える。そして、静電荷像現像剤として、本実施形態に係る静電荷像現像剤が適用される。
【０１７４】
本実施形態に係る画像形成装置では、像保持体の表面を帯電する帯電工程と、帯電した像保持体の表面に静電荷像を形成する静電荷像形成工程と、本実施形態に係る静電荷像現像剤により、像保持体の表面に形成された静電荷像をトナー画像として現像する現像工程と、像保持体の表面に形成されたトナー画像を記録媒体の表面に転写する転写工程と、記録媒体の表面に転写されたトナー画像を定着する定着工程と、を有する画像形成方法（本実施形態に係る画像形成方法）が実施される。
【０１７５】
本実施形態に係る画像形成装置は、像保持体の表面に形成されたトナー画像を直接記録媒体に転写する直接転写方式の装置；像保持体の表面に形成されたトナー画像を中間転写体の表面に一次転写し、中間転写体の表面に転写されたトナー画像を記録媒体の表面に二次転写する中間転写方式の装置；トナー画像の転写後、帯電前の像保持体の表面をクリーニングするクリーニング手段を備えた装置；トナー画像の転写後、帯電前に像保持体の表面に除電光を照射して除電する除電手段を備える装置；等の公知の画像形成装置が適用される。
【０１７６】
本実施形態に係る画像形成装置が中間転写方式の装置の場合、転写手段は、例えば、表面にトナー画像が転写される中間転写体と、像保持体の表面に形成されたトナー画像を中間転写体の表面に一次転写する一次転写手段と、中間転写体の表面に転写されたトナー画像を記録媒体の表面に二次転写する二次転写手段と、を有する構成が適用される。
【０１７７】
本実施形態に係る画像形成装置において、例えば、現像手段を含む部分が、画像形成装置に着脱するカートリッジ構造（プロセスカートリッジ）であってもよい。プロセスカートリッジとしては、例えば、本実施形態に係る静電荷像現像剤を収容し、現像手段を備えるプロセスカートリッジが好適に用いられる。
【０１７８】
本実施形態に係る画像形成装置は、光輝性有彩色トナー像を形成する画像形成ユニットと、光輝性有彩色とは異なる色のトナー像を形成する画像形成ユニットの少なくとも１つとを並列配置させたタンデム方式の画像形成装置であってもよく、光輝性有彩色トナー像を形成する画像形成ユニットのみを備えた画像形成装置であってもよい。
【０１７９】
以下、本実施形態に係る画像形成装置の一例を説明するが、これに限定されるわけではない。以下の説明においては、図に示す主要部を説明し、その他はその説明を省略する。
【０１８０】
図４は、本実施形態に係る画像形成装置を示す概略構成図であり、５連タンデム方式且つ中間転写方式の画像形成装置を示す図である。
【０１８１】
図４に示す画像形成装置は、色分解された画像データに基づく、光輝性有彩色（Ｇ）、イエロー（Ｙ）、マゼンタ（Ｍ）、シアン（Ｃ）、ブラック（Ｋ）の各色の画像を出力する電子写真方式の第１乃至第５の画像形成ユニット１０Ｇ、１０Ｙ、１０Ｍ、１０Ｃ、１０Ｋ（画像形成手段）を備えている。これらの画像形成ユニット（以下、単に「ユニット」と称する場合がある）１０Ｇ、１０Ｙ、１０Ｍ、１０Ｃ、１０Ｋは、水平方向に互いに予め定められた距離離間して並設されている。これらユニット１０Ｇ、１０Ｙ、１０Ｍ、１０Ｃ、１０Ｋは、画像形成装置に着脱するプロセスカートリッジであってもよい。
【０１８２】
各ユニット１０Ｇ、１０Ｙ、１０Ｍ、１０Ｃ、１０Ｋの下方には、各ユニットを通して中間転写ベルト（中間転写体の一例）２０が延設されている。中間転写ベルト２０は、中間転写ベルト２０の内面に接する、駆動ロール２２、支持ロール２３、及び対向ロール２４に巻きつけて設けられ、第１のユニット１０Ｇから第５のユニット１０Ｋに向う方向に走行するようになっている。中間転写ベルト２０の像保持面側には、駆動ロール２２と対向して中間転写体クリーニング装置２１が備えられている。
【０１８３】
各ユニット１０Ｇ、１０Ｙ、１０Ｍ、１０Ｃ、１０Ｋの現像装置（現像手段の一例）４Ｇ、４Ｙ、４Ｍ、４Ｃ、４Ｋのそれぞれには、トナーカートリッジ８Ｇ、８Ｙ、８Ｍ、８Ｃ、８Ｋに収められた光輝性有彩色、イエロー、マゼンタ、シアン、ブラックの各トナーの供給がなされる。
【０１８４】
第１乃至第５のユニット１０Ｇ、１０Ｙ、１０Ｍ、１０Ｃ、１０Ｋは、同等の構成及び動作を有しているため、ここでは中間転写ベルト走行方向の上流側に配設された光輝性有彩色の画像を形成する第１のユニット１０Ｇについて代表して説明する。
【０１８５】
第１のユニット１０Ｇは、像保持体として作用する感光体１Ｇを有している。感光体１Ｇの周囲には、感光体１Ｇの表面を予め定められた電位に帯電させる帯電ロール（帯電手段の一例）２Ｇ、帯電された表面を色分解された画像信号に基づくレーザ光線によって露光して静電荷像を形成する露光装置（静電荷像形成手段の一例）３Ｇ、静電荷像にトナーを供給して静電荷像を現像する現像装置（現像手段の一例）４Ｇ、現像したトナー画像を中間転写ベルト２０上に転写する一次転写ロール（一次転写手段の一例）５Ｇ、及び一次転写後に感光体１Ｇの表面に残存するトナーを除去する感光体クリーニング装置（クリーニング手段の一例）６Ｇが順に配置されている。
【０１８６】
一次転写ロール５Ｇは、中間転写ベルト２０の内側に配置され、感光体１Ｇに対向した位置に設けられている。各ユニットの一次転写ロール５Ｇ、５Ｙ、５Ｍ、５Ｃ、５Ｋには、一次転写バイアスを印加するバイアス電源（図示せず）がそれぞれ接続されている。各バイアス電源は、図示しない制御部による制御によって、各一次転写ロールに印加する転写バイアスの値を変える。
【０１８７】
以下、第１のユニット１０Ｇにおいて光輝性有彩色の画像を形成する動作について説明する。
まず、動作に先立って、帯電ロール２Ｇによって感光体１Ｇの表面が−６００Ｖ乃至−８００Ｖの電位に帯電される。
感光体１Ｇは、導電性（例えば２０℃における体積抵抗率１×１０−６Ωｃｍ以下）の基体上に感光層を積層して形成されている。この感光層は、通常は高抵抗（一般の樹脂の抵抗）であるが、レーザ光線が照射されると、レーザ光線が照射された部分の比抵抗が変化する性質を持っている。そこで、帯電した感光体１Ｇの表面に、図示しない制御部から送られてくる光輝性有彩色用の画像データに従って、露光装置３Ｇからレーザ光線を照射する。それにより、光輝性有彩色の画像パターンの静電荷像が感光体１Ｇの表面に形成される。
【０１８８】
静電荷像とは、帯電によって感光体１Ｇの表面に形成される像であり、露光装置３Ｇからのレーザ光線によって、感光層の被照射部分の比抵抗が低下し、感光体１Ｇの表面の帯電した電荷が流れ、一方、レーザ光線が照射されなかった部分の電荷が残留することによって形成される、いわゆるネガ潜像である。
感光体１Ｇ上に形成された静電荷像は、感光体１Ｇの走行に従って予め定められた現像位置まで回転する。そして、この現像位置で、感光体１Ｇ上の静電荷像が、現像装置４Ｇによってトナー画像として現像され可視化される。
【０１８９】
現像装置４Ｇ内には、例えば、少なくとも光輝性有彩色トナーとキャリアとを含む静電荷像現像剤が収容されている。光輝性有彩色トナーは、現像装置４Ｇの内部で攪拌されることで摩擦帯電し、感光体１Ｇ上に帯電した帯電荷と同極性（負極性）の電荷を有して現像剤ロール（現像剤保持体の一例）上に保持されている。そして、感光体１Ｇの表面が現像装置４Ｇを通過していくことにより、感光体１Ｇ表面上の除電された潜像部に光輝性有彩色トナーが静電的に付着し、潜像が光輝性有彩色トナーによって現像される。光輝性有彩色のトナー画像が形成された感光体１Ｇは、引続き予め定められた速度で走行され、感光体１Ｇ上に現像されたトナー画像が予め定められた一次転写位置へ搬送される。
【０１９０】
感光体１Ｇ上の光輝性有彩色トナー画像が一次転写位置へ搬送されると、一次転写ロール５Ｇに一次転写バイアスが印加され、感光体１Ｇから一次転写ロール５Ｇに向う静電気力がトナー画像に作用し、感光体１Ｇ上のトナー画像が中間転写ベルト２０上に転写される。このとき印加される転写バイアスは、トナーの極性（−）と逆極性の（＋）極性であり、第１のユニット１０Ｇでは制御部（図示せず）によって例えば＋１０μＡに制御されている。
一方、感光体１Ｇ上に残留したトナーは感光体クリーニング装置６Ｇで除去されて回収される。
【０１９１】
第２ユニット１０Ｙ以降の一次転写ロール５Ｙ、５Ｍ、５Ｃ、５Ｋに印加される一次転写バイアスも、第１のユニットに準じて制御されている。
こうして、第１のユニット１０Ｇにて光輝性有彩色のトナー画像が転写された中間転写ベルト２０は、第２乃至第５のユニット１０Ｙ、１０Ｍ、１０Ｃ、１０Ｋを通して順次搬送され、各色のトナー画像が重ねられて多重転写される。
【０１９２】
第１乃至第５のユニットを通して５色のトナー画像が多重転写された中間転写ベルト２０は、中間転写ベルト２０と、中間転写ベルトの内面に接する対向ロール２４と、中間転写ベルト２０の像保持面側に配置された二次転写ロール（二次転写手段の一例）２６とから構成された二次転写部へと至る。一方、記録紙（記録媒体の一例）Ｐが供給機構を介して二次転写ロール２６と中間転写ベルト２０とが接触した隙間に予め定められたタイミングで給紙され、二次転写バイアスが対向ロール２４に印加される。このとき印加される転写バイアスは、トナーの極性（−）と同極性の（−）極性であり、中間転写ベルト２０から記録紙Ｐに向う静電気力がトナー画像に作用し、中間転写ベルト２０上のトナー画像が記録紙Ｐ上に転写される。この際の二次転写バイアスは二次転写部の抵抗を検出する抵抗検出手段（図示せず）により検出された抵抗に応じて決定されるものであり、電圧制御されている。
【０１９３】
この後、記録紙Ｐは定着装置（定着手段の一例）２８における一対の定着ロールの圧接部（ニップ部）へと送り込まれ、トナー画像が記録紙Ｐ上へ定着され、定着画像が形成される。
【０１９４】
トナー画像を転写する記録紙Ｐとしては、例えば、電子写真方式の複写機、プリンター等に使用される普通紙が挙げられる。記録媒体としては、記録紙Ｐ以外にも、ＯＨＰシート等も挙げられる。
定着後における画像表面の平滑性をさらに向上させるには、記録紙Ｐの表面も平滑であることが好ましく、例えば、普通紙の表面を樹脂等でコーティングしたコート紙、印刷用のアート紙等が好適に使用される。
【０１９５】
カラー画像の定着が完了した記録紙Ｐは、排出部へ向けて搬出され、一連のカラー画像形成動作が終了される。
【０１９６】
＜プロセスカートリッジ、トナーカートリッジ＞
本実施形態に係るプロセスカートリッジについて説明する。
本実施形態に係るプロセスカートリッジは、本実施形態に係る静電荷像現像剤を収容し、静電荷像現像剤により、像保持体の表面に形成された静電荷像をトナー画像として現像する現像手段を備え、画像形成装置に着脱されるプロセスカートリッジである。
【０１９７】
本実施形態に係るプロセスカートリッジは、現像手段と、必要に応じて、例えば、像保持体、帯電手段、静電荷像形成手段、及び転写手段等のその他手段から選択される少なくとも一つと、を備える構成であってもよい。
【０１９８】
以下、本実施形態に係るプロセスカートリッジの一例を示すが、これに限定されるわけではない。以下の説明においては、図に示す主要部を説明し、その他はその説明を省略する。
【０１９９】
図５は、本実施形態に係るプロセスカートリッジを示す概略構成図である。
図５に示すプロセスカートリッジ２００は、例えば、取り付けレール１１６及び露光のための開口部１１８が備えられた筐体１１７により、感光体１０７（像保持体の一例）と、感光体１０７の周囲に備えられた帯電ロール１０８（帯電手段の一例）、現像装置１１１（現像手段の一例）、及び感光体クリーニング装置１１３（クリーニング手段の一例）を一体的に組み合わせて保持して構成し、カートリッジ化されている。
図５中、１０９は露光装置（静電荷像形成手段の一例）、１１２は転写装置（転写手段の一例）、１１５は定着装置（定着手段の一例）、３００は記録紙（記録媒体の一例）を示している。
【０２００】
次に、本実施形態に係るトナーカートリッジについて説明する。
本実施形態に係るトナーカートリッジは、本実施形態に係る光輝性有彩色トナーを収容し、画像形成装置に着脱されるトナーカートリッジである。トナーカートリッジは、画像形成装置内に設けられた現像手段に供給するための補給用のトナーを収容するものである。
【０２０１】
図４に示す画像形成装置は、トナーカートリッジ８Ｇ、８Ｙ、８Ｍ、８Ｃ、８Ｋが着脱される構成を有する画像形成装置であり、現像装置４Ｇ、４Ｙ、４Ｍ、４Ｃ、４Ｋは、各々の色に対応したトナーカートリッジと、図示しないトナー供給管で接続されている。また、トナーカートリッジ内に収容されているトナーが少なくなった場合には、このトナーカートリッジが交換される。本実施形態に係るトナーカートリッジの一例が、トナーカートリッジ８Ｇであり、本実施形態に係る光輝性有彩色トナーが収容されている。トナーカートリッジ８Ｙ、８Ｍ、８Ｃ、８Ｋにはそれぞれ、イエロー、マゼンタ、シアン、ブラックの各トナーが収容されている。
【実施例】
【０２０２】
以下、実施例により発明の実施形態を詳細に説明するが、発明の実施形態は、これら実施例に何ら限定されるものではない。以下の説明において、特に断りのない限り、「部」及び「％」はすべて質量基準である。
【０２０３】
＜イエロートナー粒子（１）の作製＞
［ポリエステル樹脂粒子分散液（１）の調製］
・テレフタル酸                              ：３０モル部
・フマル酸                                  ：７０モル部
・ビスフェノールＡエチレンオキサイド付加物  ：  ５モル部
・ビスフェノールＡプロピレンオキサイド付加物：９５モル部
攪拌装置、窒素導入管、温度センサ及び精留塔を備えたフラスコに、上記の材料を仕込み、１時間かけて温度を２２０℃まで上げ、上記材料１００部に対してチタンテトラエトキシド１部を投入した。生成する水を留去しながら３０分間かけて２３０℃まで温度を上げ、該温度で１時間脱水縮合反応を継続した後、反応物を冷却した。こうして、重量平均分子量１８，０００、酸価１５ｍｇＫＯＨ／ｇ、ガラス転移温度６０℃のポリエステル樹脂（１）を合成した。
【０２０４】
温度調節手段及び窒素置換手段を備えた容器に、酢酸エチル４０部及び２−ブタノール２５部を投入し、混合溶剤とした後、ポリエステル樹脂（１）１００部を徐々に投入し溶解させ、そこに１０％アンモニア水溶液（樹脂の酸価に対してモル比で３倍量相当量）を入れて３０分間攪拌した。次いで、容器内を乾燥窒素で置換し、温度を４０℃に保持して、混合液を攪拌しながらイオン交換水４００部を２部／分の速度で滴下し、乳化を行った。滴下終了後、乳化液を室温（２０℃乃至２５℃）に戻し、攪拌しつつ乾燥窒素により４８時間バブリングを行うことにより、酢酸エチル及び２−ブタノールを１，０００ｐｐｍ以下まで低減させ、体積平均粒径２００ｎｍの樹脂粒子が分散した樹脂粒子分散液を得た。該樹脂粒子分散液にイオン交換水を加え、固形分量を２０％に調整して、ポリエステル樹脂粒子分散液（１）とした。
【０２０５】
［離型剤粒子分散液（１）の調製］
・パラフィンワックス（日本精蝋社製ＨＮＰ−９）        ：１００部
・アニオン性界面活性剤（第一工業製薬社製ネオゲンＲＫ）：    １部
・イオン交換水                                        ：３５０部
上記の材料を混合して１００℃に加熱し、ホモジナイザー（ＩＫＡ社製ウルトラタラックスＴ５０）を用いて分散した後、マントンゴーリン高圧ホモジナイザー（ゴーリン社製）で分散処理し、体積平均粒径２００ｎｍの離型剤粒子が分散された、固形分量２０％の離型剤粒子分散液（１）を得た。
【０２０６】
［着色剤粒子分散液（Ｙ１）の調製］
・Ｃ．Ｉ．ピグメントイエロー７４                      ：  ７０部
（クラリアント社製ＨａｎｓａＹｅｌｌｏｗ５ＧＸ０１）
・アニオン性界面活性剤（第一工業製薬社製ネオゲンＲＫ）：    １部
・イオン交換水                                        ：２００部
上記の材料を混合し、ホモジナイザー（ＩＫＡ社製ウルトラタラックスＴ５０）を用いて１０分間分散した。分散液中の固形分量が２０％となるようにイオン交換水を加え、体積平均粒径１９０ｎｍの着色剤粒子が分散された着色剤粒子分散液（Ｙ１）を得た。
【０２０７】
［イエロートナー粒子の調製］
・ポリエステル樹脂粒子分散液（１）            ：４３０部
・離型剤粒子分散液（１）                      ：  ５０部
・着色剤粒子分散液（Ｙ１）                    ：  ５０部
・アニオン性界面活性剤（ＴａｙｃａＰｏｗｅｒ）：    ２部
上記の材料を丸型ステンレス製フラスコに入れ、０．１Ｎの硝酸を添加してｐＨを３．５に調整した後、ポリ塩化アルミニウム濃度が１０％の硝酸溶液３０部を添加した。次いで、ホモジナイザー（ＩＫＡ社製ウルトラタラックスＴ５０）を用いて３０℃において分散した後、加熱用オイルバス中で４５℃まで加熱し３０分間保持した。次いで、ポリエステル樹脂粒子分散液（１）２１０部を緩やかに追加し１時間保持し、０．１Ｎの水酸化ナトリウム水溶液を添加してｐＨを８．５に調整した後、攪拌を継続しながら８５℃まで加熱し、５時間保持した。次いで、２０℃／分の速度で２０℃まで冷却し、濾過し、イオン交換水で充分に洗浄し、乾燥させることにより、非光輝性のイエロートナー粒子を得た。
【０２０８】
［外添剤の外添］
イエロートナー粒子１００部と、疎水性シリカ（日本アエロジル社製ＲＹ５０）０．７部とをヘンシェルミキサーを用いて混合し、外添剤が外添されたイエロートナー粒子（１）を得た。
【０２０９】
＜イエロートナー粒子（２）〜（３）の作製＞
イエロートナー粒子（１）の作製において、初期に投入するポリエステル樹脂粒子分散液（１）の量と、追添加するポリエステル樹脂粒子分散液（１）の量とを、表１に示すとおりに変更した以外は同様にして、外添剤が外添されたイエロートナー粒子（２）〜（３）を得た。
【０２１０】
【表１】
2019159125.tif 000002
【０２１１】
＜マゼンタトナー粒子（１）の作製＞
・Ｃ．Ｉ．ピグメントレッド１２２（ＤＩＣ社製）        ：  ７０部
・アニオン性界面活性剤（第一工業製薬社製ネオゲンＲＫ）：    １部
・イオン交換水                                        ：２００部
上記の材料を混合し、ホモジナイザー（ＩＫＡ社製ウルトラタラックスＴ５０）を用いて１０分間分散した。分散液中の固形分量が２０％となるようにイオン交換水を加え、体積平均粒径１９０ｎｍの着色剤粒子が分散された着色剤粒子分散液（Ｍ１）を得た。
【０２１２】
イエロートナー粒子（１）の作製において着色剤粒子分散液（Ｙ１）を着色剤粒子分散液（Ｍ１）に変更した以外は同様にして、外添剤が外添されたマゼンタトナー粒子（１）を得た。
【０２１３】
＜マゼンタトナー粒子（２）〜（３）の作製＞
マゼンタトナー粒子（１）の作製において、初期に投入するポリエステル樹脂粒子分散液（１）の量と、追添加するポリエステル樹脂粒子分散液（１）の量とを、表２に示すとおりに変更した以外は同様にして、外添剤が外添されたマゼンタトナー粒子（２）〜（３）を得た。
【０２１４】
【表２】
2019159125.tif 000003
【０２１５】
＜シアントナー粒子（１）の作製＞
・Ｃ．Ｉ．ピグメントブルー１５：３（大日精化工業製）  ：  ７０部
・アニオン性界面活性剤（第一工業製薬社製ネオゲンＲＫ）：    １部
・イオン交換水                                        ：２００部
上記の材料を混合し、ホモジナイザー（ＩＫＡ社製ウルトラタラックスＴ５０）を用いて１０分間分散した。分散液中の固形分量が２０％となるようにイオン交換水を加え、体積平均粒径１９０ｎｍの着色剤粒子が分散された着色剤粒子分散液（Ｃ１）を得た。
【０２１６】
イエロートナー粒子（１）の作製において着色剤粒子分散液（Ｙ１）を着色剤粒子分散液（Ｃ１）に変更した以外は同様にして、外添剤が外添されたシアントナー粒子（１）を得た。
【０２１７】
＜シアントナー粒子（２）〜（３）の作製＞
シアントナー粒子（１）の作製において、初期に投入するポリエステル樹脂粒子分散液（１）の量と、追添加するポリエステル樹脂粒子分散液（１）の量とを、表３に示すとおりに変更した以外は同様にして、外添剤が外添されたシアントナー粒子（２）〜（３）を得た。
【０２１８】
【表３】
2019159125.tif 000004
【０２１９】
＜黒トナー粒子（１）の作製＞
・ブラック顔料（Ｒｅｇａｌ３３、キャボット社）        ：  ７０部
・アニオン性界面活性剤（第一工業製薬社製ネオゲンＲＫ）：    １部
・イオン交換水                                        ：２００部
上記の材料を混合し、ホモジナイザー（ＩＫＡ社製ウルトラタラックスＴ５０）を用いて１０分間分散した。分散液中の固形分量が２０％となるようにイオン交換水を加え、体積平均粒径１９０ｎｍの着色剤粒子が分散された着色剤粒子分散液（Ｋ１）を得た。
【０２２０】
イエロートナー粒子（１）の作製において着色剤粒子分散液（Ｙ１）を着色剤粒子分散液（Ｋ１）に変更した以外は同様にして、外添剤が外添された黒トナー粒子（１）を得た。
【０２２１】
＜黒トナー粒子（２）〜（３）の作製＞
黒トナー粒子（１）の作製において、初期に投入するポリエステル樹脂粒子分散液（１）の量と、追添加するポリエステル樹脂粒子分散液（１）の量とを、表４に示すとおりに変更した以外は同様にして、外添剤が外添された黒トナー粒子（２）〜（３）を得た。
【０２２２】
【表４】
2019159125.tif 000005
【０２２３】
＜銀色トナー粒子（１）の作製＞
［光輝性顔料分散液（１）の調製］
・アルミニウム顔料（東洋アルミニウム社製２１７３ＥＡ）：１００部
・アニオン性界面活性剤（第一工業製薬社製ネオゲンＲ）  ：１．５部
・イオン交換水                                        ：９００部
アルミニウム顔料のペーストから溶剤を除去した後、上記の材料を混合し、乳化分散機キャビトロン（太平洋機工社製ＣＲ１０１０）を用いて１時間分散して、光輝性顔料（アルミニウム顔料）を分散させてなる固形分量１０％の光輝性顔料分散液（１）を得た。
【０２２４】
［銀色トナー母粒子の調製］
・ポリエステル樹脂粒子分散液（１）                ：４５０部
・離型剤粒子分散液（１）                          ：  ５０部
・光輝性顔料分散液（１）                          ：  ２２部 
・ノニオン性界面活性剤（ＩＧＥＰＡＬ  ＣＡ８９７）：１．４部
上記の材料を円筒形のステンレス容器に入れ、ホモジナイザー（ＩＫＡ社製ウルトラタラックスＴ５０）により回転速度４０００ｒｐｍでせん断力を加えながら１０分間分散して混合した。次いで、凝集剤としてポリ塩化アルミニウムの１０％硝酸水溶液１．７５部を徐々に滴下して、ホモジナイザーの回転速度を５０００ｒｐｍにして１５分間分散して混合し、原料分散液を調製した。
次いで、層流を形成するための２枚パドルの攪拌翼を用いた攪拌装置及び温度計を備えた重合釜に凝集粒子分散液を移し、回転速度を５５０ｒｐｍにしてマントルヒーターにて加熱し始め、５４℃にて凝集粒子の成長を促進させた。この際、０．３Ｎの硝酸及び１Ｎの水酸化ナトリウム水溶液で原料分散液のｐＨを２．２以上３．５以下の範囲に制御した。上記ｐＨ範囲で２時間ほど保持し、凝集粒子を形成した。
次いで、ポリエステル樹脂粒子分散液（１）５０部を追添加し、前記凝集粒子の表面に樹脂粒子を付着させた。５６℃に昇温し、光学顕微鏡及びマルチサイザーＩＩで粒子の大きさ及び形態を確認しながら凝集粒子を整えた。
次いで、ｐＨを８．０に上げた後、０．０１℃／分の速度で８０℃まで昇温させた。光学顕微鏡で凝集粒子が合一したのを確認した後、８０℃で保持したままｐＨを６．０まで下げ、２．５時間後に加熱を止め、１．０℃／分の降温速度で冷却した。
次いで、２０μｍメッシュで篩分し、水洗を繰り返した後、真空乾燥機で乾燥して銀色トナー母粒子を得た。
【０２２５】
［銀色トナー母粒子のポリエステル樹脂による被覆］
ポリエステル樹脂粒子分散液（１）を濾過し、イオン交換水を用いて透析及び限外濾過を行うことで樹脂粒子の洗浄を行った。洗浄後の樹脂粒子をスプレードライし、体積平均粒径１６２ｎｍのポリエステル樹脂粒子を得た。
【０２２６】
ノビルタＮＯＢ−３００（ホソカワミクロン製）に、銀色トナー母粒子１００部とポリエステル樹脂粒子１３０部とを仕込み、装置内温度を６５℃に保ちつつ、回転速度２０００ｒｐｍで１０分間攪拌することで銀色トナー母粒子の表面にポリエステル樹脂を付着させ、銀色トナー粒子を得た。
【０２２７】
［外添剤の外添］
銀色トナー粒子１００部と、疎水性シリカ（日本アエロジル社製ＲＹ５０）１．５部とをサンプルミルを用いて回転速度１００００ｒｐｍで３０秒間混合した。その後、目開き４５μｍの振動篩いで篩分し、外添剤が外添された銀色トナー粒子（１）を得た。
【０２２８】
＜銀色トナー粒子（２）〜（４）の作製＞
銀色トナー粒子（１）の作製において、初期に投入するポリエステル樹脂粒子分散液（１）の量、２枚パドルの攪拌翼の回転速度、及びノビルタＮＯＢ−３００（ホソカワミクロン製）に仕込むポリエステル樹脂粒子の量を表５に示すとおりに変更した以外は同様にして、外添剤が外添された銀色トナー粒子（２）〜（４）を得た。
【０２２９】
【表５】
2019159125.tif 000006
【０２３０】
＜金色トナー粒子（１）の作製＞
［着色剤粒子分散液（Ｒ１）の調製］
・Ｃ．Ｉ．ピグメントレッド２３８（山陽色素社製）      ：  ７０部
・アニオン性界面活性剤（第一工業製薬社製ネオゲンＲＫ）：    １部
・イオン交換水                                        ：２００部
上記の材料を混合し、ホモジナイザー（ＩＫＡ社製ウルトラタラックスＴ５０）を用いて１０分間分散した。分散液中の固形分量が２０％となるようにイオン交換水を加え、体積平均粒径１９０ｎｍの着色剤粒子が分散された着色剤粒子分散液（Ｒ１）を得た。
【０２３１】
［金色トナー母粒子の調製］
・ポリエステル樹脂粒子分散液（１）                ：４１２部
・離型剤粒子分散液（１）                          ：  ５０部
・光輝性顔料分散液（１）                          ：  ２２部
・着色剤粒子分散液（Ｙ１）                        ：  ３７部
・着色剤粒子分散液（Ｒ１）                        ：    ３部
・ノニオン性界面活性剤（ＩＧＥＰＡＬ  ＣＡ８９７）：１．４部
上記の材料を円筒形のステンレス容器に入れ、ホモジナイザー（ＩＫＡ社製ウルトラタラックスＴ５０）により回転速度４０００ｒｐｍでせん断力を加えながら１０分間分散して混合した。次いで、凝集剤としてポリ塩化アルミニウムの１０％硝酸水溶液１．７５部を徐々に滴下して、ホモジナイザーの回転速度を５０００ｒｐｍにして１５分間分散して混合し、原料分散液を調製した。
次いで、層流を形成するための２枚パドルの攪拌翼を用いた攪拌装置及び温度計を備えた重合釜に凝集粒子分散液を移し、回転速度を５５０ｒｐｍにしてマントルヒーターにて加熱し始め、５４℃にて凝集粒子の成長を促進させた。この際、０．３Ｎの硝酸及び１Ｎの水酸化ナトリウム水溶液で原料分散液のｐＨを２．２以上３．５以下の範囲に制御した。上記ｐＨ範囲で２時間ほど保持し、凝集粒子を形成した。
次いで、ポリエステル樹脂粒子分散液（１）１００部を追添加し、前記凝集粒子の表面に樹脂粒子を付着させた。５６℃に昇温し、光学顕微鏡及びマルチサイザーＩＩで粒子の大きさ及び形態を確認しながら凝集粒子を整えた。
次いで、ｐＨを８．０に上げた後、０．０１℃／分の速度で８０℃まで昇温させた。光学顕微鏡で凝集粒子が合一したのを確認した後、８０℃で保持したままｐＨを６．０まで下げ、２．５時間後に加熱を止め、１．０℃／分の降温速度で冷却した。
次いで、２０μｍメッシュで篩分し、水洗を繰り返した後、真空乾燥機で乾燥して金色トナー母粒子を得た。
【０２３２】
［金色トナー母粒子のポリエステル樹脂による被覆］
前述のポリエステル樹脂粒子を用意し、ノビルタＮＯＢ−３００（ホソカワミクロン製）に、金色トナー母粒子１００部とポリエステル樹脂粒子１３０部とを仕込み、装置内温度を６５℃に保ちつつ、回転速度２０００ｒｐｍで１０分間攪拌することで金色トナー母粒子の表面にポリエステル樹脂を付着させ、金色トナー粒子を得た。
【０２３３】
［外添剤の外添］
金色トナー粒子１００部と、疎水性シリカ（日本アエロジル社製ＲＹ５０）１．５部とをサンプルミルを用いて回転速度１００００ｒｐｍで３０秒間混合した。その後、目開き４５μｍの振動篩いで篩分し、外添剤が外添された金色トナー粒子（１）を得た。
【０２３４】
＜金色トナー粒子（２）〜（４）の作製＞
金色トナー粒子（１）の作製において、初期に投入するポリエステル樹脂粒子分散液（１）の量、２枚パドルの攪拌翼の回転速度、及びノビルタＮＯＢ−３００（ホソカワミクロン製）に仕込むポリエステル樹脂粒子の量を表６に示すとおりに変更した以外は同様にして、外添剤が外添された金色トナー粒子（２）〜（４）を得た。
【０２３５】
【表６】
2019159125.tif 000007
【０２３６】
＜光輝性イエロートナー粒子（１）の作製＞
金色トナー粒子（１）の作製において着色剤粒子分散液（Ｙ１）を４０部に変更し、着色剤粒子分散液（Ｒ１）を使用しなかった以外は同様にして、外添剤が外添された光輝性イエロートナー粒子（１）を得た。
【０２３７】
＜光輝性マゼンタトナー粒子（１）の作製＞
金色トナー粒子（１）の作製において着色剤粒子分散液（Ｙ１）及び着色剤粒子分散液（Ｒ１）を使用せず、着色剤粒子分散液（Ｍ１）を４０部使用した以外は同様にして、外添剤が外添された光輝性マゼンタトナー粒子（１）を得た。
【０２３８】
＜光輝性シアントナー粒子（１）の作製＞
金色トナー粒子（１）の作製において着色剤粒子分散液（Ｙ１）及び着色剤粒子分散液（Ｒ１）を使用せず、着色剤粒子分散液（Ｃ１）を４０部使用した以外は同様にして、外添剤が外添された光輝性シアントナー粒子（１）を得た。
【０２３９】
＜実施例１＞
［キャリアの調製］
・フェライト粒子（平均粒径５０μｍ）                          ：１００部
・トルエン                                                    ：  １４部
・スチレン／メチルメタクリレート共重合体（共重合比１５／８５）：    ３部
・カーボンブラック                                            ：０．２部
フェライト粒子を除く上記材料をサンドミルにて分散して分散液を調製し、この分散液をフェライト粒子とともに真空脱気型ニーダに入れ、攪拌しながら減圧し乾燥させることによりキャリアを得た。
【０２４０】
［光輝性有彩色トナーの調製］
金色トナー粒子（１）とマゼンタトナー粒子（１）とをＶブレンダーに入れ、２０分間攪拌し、光輝性有彩色トナーを得た。両者の混合量は、金色トナー粒子（１）がトナー粒子全体の６０個数％となる量とした。
【０２４１】
［光輝性有彩色現像剤の調製］
キャリア１００部と光輝性有彩色トナー５部とをＶブレンダーに入れ、２０分間攪拌した。その後、目開き２１２μｍの篩で篩分して光輝性有彩色現像剤を得た。
【０２４２】
＜実施例２〜５＞
光輝性トナー粒子及び非光輝性有色トナー粒子の種類及び量を表７に示すとおりに変更した以外は実施例１と同様にして、光輝性有彩色トナー及び光輝性有彩色現像剤を得た。
【０２４３】
＜比較例１＞
［金色現像剤の調製］
キャリア１００部と金色トナー粒子（１）５部とをＶブレンダーに入れ、２０分間攪拌した。その後、目開き２１２μｍの篩で篩分して金色現像剤を得た。
【０２４４】
［マゼンタ現像剤の調製］
キャリア１００部とマゼンタトナー粒子（１）５部とをＶブレンダーに入れ、２０分間攪拌した。その後、目開き２１２μｍの篩で篩分してマゼンタ現像剤を得た。
【０２４５】
上記で得た金色現像剤とマゼンタ現像剤とをトナーセットとした。
【０２４６】
＜比較例２〜５＞
光輝性トナー粒子及び非光輝性有色トナー粒子の種類を表７に示すとおりに変更した以外は比較例１と同様にして、トナーセットを得た。
【０２４７】
＜比較例６＞
［金色現像剤の調製］
キャリア１００部と金色トナー粒子（１）５部とをＶブレンダーに入れ、２０分間攪拌した。その後、目開き２１２μｍの篩で篩分して金色現像剤を得た。
【０２４８】
［光輝性マゼンタ現像剤の調製］
キャリア１００部と光輝性マゼンタトナー粒子（１）５部とをＶブレンダーに入れ、２０分間攪拌した。その後、目開き２１２μｍの篩で篩分して光輝性マゼンタ現像剤を得た。
【０２４９】
上記で得た金色現像剤と光輝性マゼンタ現像剤とをトナーセットとした。
【０２５０】
＜比較例７〜１０＞
光輝性トナー粒子、光輝性有彩色トナー粒子及び非光輝性無彩色トナー粒子の種類を表７に示すとおりに変更した以外は比較例６と同様にして、トナーセットを得た。
【０２５１】
＜画像評価＞
以下の作業、画像形成、及び測定は、温度２３℃／相対湿度６０％の環境下で行った。
評価用画像を形成する画像形成装置として、中間転写方式の富士ゼロックス社製ＤｏｃｕＣｅｎｔｒｅ Ｃｏｌｏｒ ４００を用意し、その現像器に各現像剤を入れた。画像形成の際、定着温度は１９０℃、定着圧力は４．０ｋｇ／ｃｍ２とした。記録媒体は、光沢度が４０％のコート紙（富士ゼロックス社製ＯＳコート紙Ｗ）を使用した。なお、上記光沢度は、ＪＩＳ Ｋ ５６００−４−７（ＪＩＳ Ｚ ８７４１）の６０°で測定して得られる光沢度を意味し、ＢＹＫ−Ｇａｒｄｎｅｒ社製の型式４４３０  ｍｉｃｒｏ−ＴＲＩ−ｇｌｏｓｓで測定した。
【０２５２】
実施例１〜５については、大きさ３．０ｃｍ×３．０ｃｍ、トナー載り量４．０ｇ／ｍ２のベタ画像（１００％濃度の画像）を形成した。
【０２５３】
比較例１〜５については、大きさ３．０ｃｍ×３．０ｃｍのベタ画像を形成した。その際、比較対象となる実施例のベタ画像を再現するように出力調整を行った。現像順は、中間転写体上において下から金色トナー粒子又は銀色トナー粒子、非光輝性有彩色トナー粒子、黒トナー粒子の順に積層される順とした。
【０２５４】
比較例６〜１０については、大きさ３．０ｃｍ×３．０ｃｍのベタ画像を形成した。その際、比較対象となる実施例のベタ画像を再現するように出力調整を行った。現像順は、中間転写体上において下から金色トナー粒子又は銀色トナー粒子、光輝性有彩色トナー粒子、黒トナー粒子の順に積層される順とした。
【０２５５】
ＪＩＳ Ｋ ５６００−４−３：１９９９「塗料一般試験方法−第４部：塗膜の視覚特性−第３節：色の目視比較」に準じた色観察用照明（自然昼光照明）下で画像を観察し、色ムラ、フロップ感、明るさを下記のとおり分類した。
【０２５６】
［色ムラ］
Ａ：色ムラがまったく感じられない。
Ｂ：色ムラがわずかに感じられる。
Ｃ：色ムラが感じられるが、許容範囲である。
Ｄ：色ムラが感じられ、違和感がある。
Ｅ：色ムラが強く感じられる。
【０２５７】
［フロップ感］
Ａ：フロップ感が強く感じられる。
Ｂ：フロップ感が感じられる。
Ｃ：フロップ感が感じられるが、物足りない。
Ｄ：フロップ感がわずかに感じられる。
Ｅ：フロップ感がまったく感じられない。
【０２５８】
［明るさ］
Ａ：明るい輝きが強く感じられる。
Ｂ：明るい輝きが感じられる。
Ｃ：明るい輝きが感じられるが、物足りない。
Ｄ：明るい輝きがわずかに感じられる。
Ｅ：明るい輝きがまったく感じられない。
【０２５９】
表７に、実施例１〜５及び比較例１〜１０について、既述の測定方法により測定した各特性と、画像評価の結果とを示す。
【０２６０】
【表７】
2019159125.tif 000008
【０２６１】
＜実施例６〜３０＞
光輝性トナー粒子及び非光輝性有色トナー粒子の種類及び量を表８に示すとおりに変更した以外は実施例１と同様にして、光輝性有彩色トナー及び光輝性有彩色現像剤を得た。これら実施例の光輝性有彩色現像剤について、前述の画像評価と同じ方法で色ムラ、フロップ感、明るさを評価した。
【０２６２】
表８に、実施例１〜３０について、既述の測定方法により測定した各特性と、画像評価の結果とを示す。
【０２６３】
【表８】
2019159125.tif 000009
【符号の説明】
【０２６４】
１Ｇ、１Ｙ、１Ｍ、１Ｃ、１Ｋ  感光体（像保持体の一例）
２Ｇ、２Ｙ、２Ｍ、２Ｃ、２Ｋ  帯電ロール（帯電手段の一例）
３Ｇ、３Ｙ、３Ｍ、３Ｃ、３Ｋ  露光装置（静電荷像形成手段の一例）
４Ｇ、４Ｙ、４Ｍ、４Ｃ、４Ｋ  現像装置（現像手段の一例）
５Ｇ、５Ｙ、５Ｍ、５Ｃ、５Ｋ  一次転写ロール（一次転写手段の一例）
６Ｇ、６Ｙ、６Ｍ、６Ｃ、６Ｋ  感光体クリーニング装置（クリーニング手段の一例）
８Ｇ、８Ｙ、８Ｍ、８Ｃ、８Ｋ  トナーカートリッジ
１０Ｇ、１０Ｙ、１０Ｍ、１０Ｃ、１０Ｋ  画像形成ユニット
２０  中間転写ベルト（中間転写体の一例）
２１  中間転写体クリーニング装置
２２  駆動ロール
２３  支持ロール
２４  対向ロール
２６  二次転写ロール（二次転写手段の一例）
２８  定着装置（定着手段の一例）
Ｐ    記録紙（記録媒体の一例）
【０２６５】
１０７  感光体（像保持体の一例）
１０８  帯電ロール（帯電手段の一例）
１０９  露光装置（静電荷像形成手段の一例）
１１１  現像装置（現像手段の一例）
１１２  転写装置（転写手段の一例）
１１３  感光体クリーニング装置（クリーニング手段の一例）
１１５  定着装置（定着手段の一例）
１１６  取り付けレール
１１７  筐体
１１８  露光のための開口部
２００  プロセスカートリッジ
３００  記録紙（記録媒体の一例）
【図１Ａ】
2019159125.tif 000010
【図１Ｂ】
2019159125.tif 000011
【図１Ｃ】
2019159125.tif 000012
【図２】
2019159125.tif 000013
【図３】
2019159125.tif 000014
【図４】
2019159125.tif 000015
【図５】
2019159125.tif 000016